(57)【特許請求の範囲】
【請求項１】
下記一般式（Ｉ）で表される構造単位を有することを特徴とする有機半導体ポリマー。
【化１】
0005616272.tif 000027
式中、Ｚ１およびＺ２は各々独立にＳ、Ｏ、ＳｅまたはＴｅを表し、Ｒは−ＳＯｐＸ、−ＣＮ、−ＮＯ２、−Ｐ（＝Ｏ）（ＯＲ１）（ＯＲ２）または−Ｃ（Ｒ１’）＝Ｃ（ＣＮ）２を表す。ここで、Ｘは水素原子、アルキル基、シクロアルキル基、アリール基、芳香族へテロ環基または−ＮＲ３（Ｒ４）を表す。Ｒ１、Ｒ２、Ｒ１’、Ｒ３およびＲ４は各々独立に、水素原子、アルキル基、シクロアルキル基、アリール基または芳香族へテロ環基を表す。なお、Ｒ３とＲ４が互いに結合して環を形成してもよい。ｐは１または２を表す。
【請求項２】
前記一般式（Ｉ）で表される構造単位が、下記一般式（Ｉ−１）で表される構造単位であることを特徴とする請求項１に記載の有機半導体ポリマー。
【化２】
0005616272.tif 000028
式中、Ｚ１、Ｚ２およびｐは一般式（Ｉ）のＺ１、Ｚ２およびｐと同義であり、Ｘ１はアルキル基、シクロアルキル基、アリール基、芳香族へテロ環基または−ＮＲ３（Ｒ４）を表す。ここでＲ３およびＲ４は各々独立に、水素原子、アルキル基、シクロアルキル基、アリール基または芳香族へテロ環基を表す。なお、Ｒ３とＲ４が互いに結合して環を形成してもよい。
【請求項３】
前記一般式（Ｉ−１）におけるｐが２であることを特徴とする請求項２に記載の有機半導体ポリマー。
【請求項４】
前記一般式（Ｉ−１）におけるＸ１がアルキル基、シクロアルキル基、アリール基または芳香族へテロ環基であることを特徴とする請求項２または３に記載の有機半導体ポリマー。
【請求項５】
前記一般式（Ｉ−１）における−ＳＯｐＸ１が−ＳＯ２ＮＲ３（Ｒ４）（Ｒ３およびＲ４は一般式（Ｉ−１）のＲ３およびＲ４と同義である）であることを特徴とする請求項２に記載の有機半導体ポリマー。
【請求項６】
前記一般式（Ｉ−１）におけるｐが１であることを特徴とする請求項２または４に記載の有機半導体ポリマー。
【請求項７】
前記有機半導体ポリマーが共重合体であることを特徴とする請求項１〜６のいずれか１項に記載の有機半導体ポリマー。
【請求項８】
前記有機半導体ポリマーが下記一般式（ＩＩ）で表される構造単位をさらに有する共重合体であることを特徴とする請求項１〜７のいずれか１項に記載の有機半導体ポリマー。
【化３】
0005616272.tif 000029
式中、ＱはＳｉ、Ｓ、ＯまたはＮを表す。Ｇ１およびＧ２は各々独立に、Ｓ、Ｏ、ＳｅまたはＴｅを表す。Ｒ５は水素原子、アルキル基、シクロアルキル基、アリール基または芳香族へテロ環基を表し、ｐ’は０、１または２を表す。ｐ’が２のとき、２つのＲ５は互いに同じでも異なってもよい。ここで、ＱとＲ５との間の結合は、ＱがＳｉおよびＮである場合は単結合であり、ＸがＳであるとき、二重結合である。またＱがＯである場合、ｐ’は０であり、ＱがＮの場合、ｐ’は２である。
【請求項９】
請求項１〜８のいずれか１項に記載の有機半導体ポリマーとｎ型有機半導体分子を含有することを特徴とする有機半導体材料用組成物。
【請求項１０】
前記ｎ型有機半導体分子が、フラーレンもしくはその誘導体であることを特徴とする請求項９に記載の有機半導体材料用組成物。
【請求項１１】
前記フラーレンもしくはその誘導体が、フェニルＣ６１酪酸エステル、ジフェニルＣ６２ビス（酪酸エステル）、フェニルＣ７１酪酸エステル、フェニルＣ８５酪酸エステルまたはチエニルＣ６１酪酸エステルであることを特徴とする請求項１０に記載の有機半導体材料用組成物。
【請求項１２】
請求項１〜１１のいずれか１項に記載の有機半導体ポリマーまたは有機半導体材料用組成物を有することを特徴とする光電池。
【請求項１３】
第一の電極と第二の電極の間に、請求項１〜１１のいずれか１項に記載の有機半導体ポリマーまたは有機半導体材料用組成物を含有する層を有することを特徴とする光電池。
【請求項１４】
前記第一の電極と、前記有機半導体ポリマーまたは有機半導体材料用組成物を含有する層との間に、ホール輸送層を有することを特徴とする請求項１３に記載の光電池。
【請求項１５】
前記第二の電極と、前記有機半導体ポリマーまたは有機半導体材料用組成物を含有する層との間に、電子輸送層を有することを特徴とする請求項１３または１４に記載の光電池。
【請求項１６】
前記第一の電極が透明電極であることを特徴とする請求項１３〜１５のいずれか１項に記載の光電池。
【請求項１７】
前記第二の電極が金属電極であることを特徴とする請求項１３〜１６のいずれか１項に記載の光電池。
【請求項１８】
下記一般式（Ｉ）で表される構造単位を有するポリマー。
【化４】
0005616272.tif 000030
式中、Ｚ１およびＺ２は各々独立にＳ、Ｏ、ＳｅまたはＴｅを表し、Ｒは−ＳＯｐＸ、−ＣＮ、−ＮＯ２、−Ｐ（＝Ｏ）（ＯＲ１）（ＯＲ２）または−Ｃ（Ｒ１’）＝Ｃ（ＣＮ）２を表す。ここで、Ｘは水素原子、アルキル基、シクロアルキル基、アリール基、芳香族へテロ環基または−ＮＲ３（Ｒ４）を表す。Ｒ１、Ｒ２、Ｒ１’、Ｒ３およびＲ４は各々独立に、水素原子、アルキル基、シクロアルキル基、アリール基または芳香族へテロ環基を表す。なお、Ｒ３とＲ４が互いに結合して環を形成してもよい。ｐは１または２を表す。
【請求項１９】
前記一般式（Ｉ）で表される構造単位が、下記一般式（Ｉ−１）で表される構造単位であることを特徴とする請求項１８に記載のポリマー。
【化５】
0005616272.tif 000031
式中、Ｚ１、Ｚ２およびｐは一般式（Ｉ）のＺ１、Ｚ２およびｐと同義であり、Ｘ１はアルキル基、シクロアルキル基、アリール基、芳香族へテロ環基または−ＮＲ３（Ｒ４）を表す。ここでＲ３およびＲ４は各々独立に、水素原子、アルキル基、シクロアルキル基、アリール基または芳香族へテロ環基を表す。なお、Ｒ３とＲ４が互いに結合して環を形成してもよい。
【請求項２０】
前記一般式（Ｉ−１）におけるｐが２であることを特徴とする請求項１９に記載のポリマー。
【請求項２１】
前記有ポリマーが下記一般式（ＩＩ）で表される構造単位をさらに有する共重合体であることを特徴とする請求項１８または１９に記載のポリマー。
【化６】
0005616272.tif 000032
式中、ＱはＳｉ、Ｓ、ＯまたはＮを表す。Ｇ１およびＧ２は各々独立に、Ｓ、Ｏ、ＳｅまたはＴｅを表す。Ｒ５は水素原子、アルキル基、シクロアルキル基、アリール基または芳香族へテロ環基を表し、ｐ’は０、１または２を表す。ｐ’が２のとき、２つのＲ５は互いに同じでも異なってもよい。ここで、ＱとＲ５との間の結合は、ＱがＳｉおよびＮである場合は単結合であり、ＸがＳであるとき、二重結合である。またＱがＯである場合、ｐ’は０であり、ＱがＮの場合、ｐ’は２である。
【発明の詳細な説明】
【技術分野】
【０００１】
本発明は、有機半導体ポリマー、有機半導体材料用組成物および光電池に関する。
【背景技術】
【０００２】
有機半導体ポリマーは、有機エレクトロニクス分野において近年盛んに研究が行われており、電気を流すと発光する有機エレクトロルミネッセンス素子、光照射で発電する有機光電変換素子、電流量や電圧量を制御する有機薄膜トランジスタ素子等に使用される。このような素子では、無機半導体材料と同様、電子供与材料であるｐ型導電性・半導体材料と電子受容材料であるｎ型導電性・半導体材料を組み合わせた有機半導体材料が使用される。
近年、石油等の化石エネルギーでは大気中への二酸化炭素を放出することから、温暖化抑制による地球環境保全のため、太陽電池への需要が高まっている。有機光電変換素子を使用する有機太陽電池には、湿式である色素増感太陽電池（グレッツェルセル）と全固形型である有機薄膜太陽電池が知られている。後者は電解液を使用しないため、この電解液の蒸発や液漏れを考慮する必要がなく、柔軟性をもたせることが可能であり、太陽電池の構造や製造が前者より簡便となる。
【０００３】
しかしながら、有機薄膜太陽電池の光電変換効率はいまだ不十分である。光電変換効率は短絡電流（Ｊｓｃ）×開放電圧（Ｖｏｃ）×曲線因子（ＦＦ）で算出されるが、この効率を高めるためには、短絡電流の向上に加え、開放電圧の向上も必要となる。短絡電流の向上には、高い溶解性とキャリア移動性の有機半導体材料（例えば、フルオレン構造やシラフルオレン構造の化合物）を使用すること、また、開放電圧はｐ型導電性・半導体材料のＨＯＭＯ準位とｎ型導電性・半導体材料のＬＵＭＯ準位との差分と関係しているといわれており、この差分を大きくすると開放電圧は向上する。さらに、有機太陽電池の場合、効率を向上させるためには太陽光のより長い波長領域（６５０〜８００ｎｍ）から多くの光を吸収するのが効率的である。このため、狭いバンドギャップ化が望まれている。有機エレクトロルミネッセンス素子の場合、発光効率、すなわち有機エレクトロルミネッセンス照明の電力効率のさらなる向上が期待されている。
【０００４】
一方、電子供与材料であるｐ型導電性・半導体材料としての有機半導体ポリマーの研究は盛んに行なわれている。例えば、特許文献１では２位が水素原子、ハロゲン原子、アリール基、ヘテロアリール基または特定の置換基を有するアルキル基であるチエノ［３，４−ｄ］チアゾール−６，４−ジイル構造のポリマーが、特許文献２では２位が特定のアルキル基であるチエノ［３，４−ｄ］チアゾール−６，４−ジイル構造のポリマーが、それぞれ提案されているが、いずれも変換効率が必ずしも十分でなく、これらのポリマーは耐久性、特に酸素存在下での耐久性の点で満足できるものでない。
また、大面積の太陽電池を塗布プロセスで生産する場合には、大面積の太陽電池を塗布プロセスで生産する場合には、光電変換層（活性層）の膜厚ムラやピンホールが少なく、光電変換層の異なる場所でも均一な電池性能が得られることが求められている。
【先行技術文献】
【特許文献】
【０００５】
【特許文献１】特表２００９−５０１２４０号公報
【特許文献２】特開２００８−２０２０５３号公報
【発明の概要】
【発明が解決しようとする課題】
【０００６】
本発明の課題は、光電変換効率、耐久性、特に酸素存在下での耐久性に優れ、しかも光電変換層の膜厚ムラやピンホールが少なく、光電変換層の異なる場所でも均一な電池性能が得られる有機半導体ポリマーを提供することにある。特に、本発明においては、光電変換効率を向上させるために行う狭いバンドキャップ化と耐久性の向上の両立を課題とし、光電変換層の膜厚ムラやピンホールが少なく、光電変換層の異なる場所でも均一な電池性能が得られる有機半導体ポリマーを提供することにある。さらに本発明の課題は、このような有機半導体ポリマーを含む有機半導体材料用組成物、該ポリマーまたは該組成物を有する光電池（特に有機薄膜太陽電池）を提供することにある。さらに本発明の別の課題として、有機エレクトロルミネッセンス素子、有機薄膜トランジスタ素子等の有機エレクトロデバイス他に有用なポリマーを提供することにある。
【課題を解決するための手段】
【０００７】
本発明者等は、上記課題を達成するため、鋭意検討を行った結果、有機半導体ポリマーの効率の向上、特に耐久性の向上のために有機半導体ポリマーの深いＨＯＭＯ準位に着目し、このようなポリマー構造の化合物を種々検討することにより、特定の構造を有する有機半導体ポリマーが、光電池の狭いバンドギャップ化における吸収波長の長波化、と耐久性の向上の両立を達成できることを見出した。特に、光電変換効率と耐久性との両立は、縮合環の環数とその縮合様式と縮合環の種類が重要であり、チエノ［３，４−ｄ］チアゾールの構造を取り、なおかつ２位に電子吸引性の置換基を持たせることにより、ポリマーとして深いＨＯＭＯ準位とすることが可能になり、しかも光電変換層の膜厚ムラやピンホールの低減に対しては、極性の高いチエノ［３，４−ｄ］チアゾール骨格と２位に電子吸引性の極性基を持たせることにより、ポリマーとしての極性が高まり、主に下層となるＰＥＤＯＴ：ＰＳＳ等の極性の高いホール輸送層に対する濡れ性が向上するため、このポリマーを含む光電活性層塗布液のハジキや抜け（ピンホール）、そして膜厚ムラが低減することを見出したものである。
本発明はこの知見に基づきなされたものである。
以下の手段で前述の本発明の課題がいずれも達成できた。
【０００８】
＜１＞下記一般式（Ｉ）で表される構造単位を有することを特徴とする有機半導体ポリマー。
【０００９】
【化１】
0005616272.tif 000002
【００１０】
式中、Ｚ１およびＺ２は各々独立にＳ、Ｏ、ＳｅまたはＴｅを表し、Ｒは−ＳＯｐＸ、−ＣＮ、−ＮＯ２、−Ｐ（＝Ｏ）（ＯＲ１）（ＯＲ２）または−Ｃ（Ｒ１’）＝Ｃ（ＣＮ）２を表す。ここで、Ｘは水素原子、アルキル基、シクロアルキル基、アリール基、芳香族へテロ環基または−ＮＲ３（Ｒ４）を表す。Ｒ１、Ｒ２、Ｒ１’、Ｒ３およびＲ４は各々独立に、水素原子、アルキル基、シクロアルキル基、アリール基または芳香族へテロ環基を表す。なお、Ｒ３とＲ４が互いに結合して環を形成してもよい。ｐは１または２を表す。
＜２＞前記一般式（Ｉ）で表される構造単位が、下記一般式（Ｉ−１）で表される構造単位であることを特徴とする＜１＞に記載の有機半導体ポリマー。
【００１１】
【化２】
0005616272.tif 000003
【００１２】
式中、Ｚ１、Ｚ２およびｐは一般式（Ｉ）のＺ１、Ｚ２およびｐと同義であり、Ｘ１はアルキル基、シクロアルキル基、アリール基、芳香族へテロ環基または−ＮＲ３（Ｒ４）を表す。ここでＲ３およびＲ４は各々独立に、水素原子、アルキル基、シクロアルキル基、アリール基または芳香族へテロ環基を表す。なお、Ｒ３とＲ４が互いに結合して環を形成してもよい。
＜３＞前記一般式（Ｉ−１）におけるｐが２であることを特徴とする＜２＞に記載の有機半導体ポリマー。
【００１３】
＜４＞前記一般式（Ｉ−１）におけるＸ１がアルキル基、シクロアルキル基、アリール基または芳香族へテロ環基であることを特徴とする＜２＞または＜３＞に記載の有機半導体ポリマー。
＜５＞前記一般式（Ｉ−１）における−ＳＯｐＸ１が−ＳＯ２ＮＲ３（Ｒ４）（Ｒ３およびＲ４は一般式（Ｉ−１）のＲ３およびＲ４と同義である）であることを特徴とする＜２＞に記載の有機半導体ポリマー。
＜６＞前記一般式（Ｉ−１）におけるｐが１であることを特徴とする＜２＞または＜４＞に記載の有機半導体ポリマー。
＜７＞前記有機半導体ポリマーが共重合体であることを特徴とする＜１＞〜＜６＞のいずれか１項に記載の有機半導体ポリマー。
＜８＞前記有機半導体ポリマーが下記一般式（ＩＩ）で表される構造単位をさらに有する共重合体であることを特徴とする＜１＞〜＜７＞のいずれか１項に記載の有機半導体ポリマー。
【００１４】
【化３】
0005616272.tif 000004
【００１５】
式中、ＱはＳｉ、Ｓ、ＯまたはＮを表す。Ｇ１およびＧ２は各々独立に、Ｓ、Ｏ、ＳｅまたはＴｅを表す。Ｒ５は水素原子、アルキル基、シクロアルキル基、アリール基または芳香族へテロ環基を表し、ｐ’は０、１または２を表す。ｐ’が２のとき、２つのＲ５は互いに同じでも異なってもよい。ここで、ＱとＲ５との間の結合は、ＱがＳｉおよびＮである場合は単結合であり、ＸがＳであるとき、二重結合である。またＱがＯである場合、ｐ’は０であり、ＱがＮの場合、ｐ’は２である。
＜９＞前記＜１＞〜＜８＞のいずれか１項に記載の有機半導体ポリマーとｎ型有機半導体分子を含有することを特徴とする有機半導体材料用組成物。
＜１０＞前記ｎ型有機半導体分子が、フラーレンもしくはその誘導体であることを特徴とする＜９＞に記載の有機半導体材料用組成物。
＜１１＞前記フラーレンもしくはその誘導体が、フェニルＣ６１酪酸エステル、ジフェニルＣ６２ビス（酪酸エステル）、フェニルＣ７１酪酸エステル、フェニルＣ８５酪酸エステルまたはチエニルＣ６１酪酸エステルであることを特徴とする＜１０＞に記載の有機半導体材料用組成物。
【００１６】
＜１２＞前記＜１＞〜＜１１＞のいずれか１項に記載の有機半導体ポリマーまたは有機半導体材料用組成物を有することを特徴とする光電池。
＜１３＞第一の電極と第二の電極の間に、＜１＞〜＜１１＞のいずれか１項に記載の有機半導体ポリマーまたは有機半導体材料用組成物を含有する層を有することを特徴とする光電池。
＜１４＞前記第一の電極と、前記有機半導体ポリマーまたは有機半導体材料用組成物を含有する層との間に、ホール輸送層を有することを特徴とする＜１３＞に記載の光電池。
＜１５＞前記第二の電極と、前記有機半導体ポリマーまたは有機半導体材料用組成物を含有する層との間に、電子輸送層を有することを特徴とする＜１３＞または＜１４＞に記載の光電池。
＜１６＞前記第一の電極が透明電極であることを特徴とする＜１３＞〜＜１５＞のいずれか１項に記載の光電池。
＜１７＞前記第二の電極が金属電極であることを特徴とする＜１３＞〜＜１６＞のいずれか１項に記載の光電池。
＜１８＞下記一般式（Ｉ）で表される構造単位を有するポリマー。
【００１７】
【化４】
0005616272.tif 000005
【００１８】
式中、Ｚ１およびＺ２は各々独立にＳ、Ｏ、ＳｅまたはＴｅを表し、Ｒは−ＳＯｐＸ、−ＣＮ、−ＮＯ２、−Ｐ（＝Ｏ）（ＯＲ１）（ＯＲ２）または−Ｃ（Ｒ１’）＝Ｃ（ＣＮ）２を表す。ここで、Ｘは水素原子、アルキル基、シクロアルキル基、アリール基、芳香族へテロ環基または−ＮＲ３（Ｒ４）を表す。Ｒ１、Ｒ２、Ｒ１’、Ｒ３およびＲ４は各々独立に、水素原子、アルキル基、シクロアルキル基、アリール基または芳香族へテロ環基を表す。なお、Ｒ３とＲ４が互いに結合して環を形成してもよい。ｐは１または２を表す。
＜１９＞前記一般式（Ｉ）で表される構造単位が、下記一般式（Ｉ−１）で表される構造単位であることを特徴とする＜１８＞に記載のポリマー。
【００１９】
【化５】
0005616272.tif 000006
【００２０】
式中、Ｚ１、Ｚ２およびｐは一般式（Ｉ）のＺ１、Ｚ２およびｐと同義であり、Ｘ１はアルキル基、シクロアルキル基、アリール基、芳香族へテロ環基または−ＮＲ３（Ｒ４）を表す。ここでＲ３およびＲ４は各々独立に、水素原子、アルキル基、シクロアルキル基、アリール基または芳香族へテロ環基を表す。なお、Ｒ３とＲ４が互いに結合して環を形成してもよい。
＜２０＞前記一般式（Ｉ−１）におけるｐが２であることを特徴とする＜１９＞に記載のポリマー。
＜２１＞前記有ポリマーが下記一般式（ＩＩ）で表される構造単位をさらに有する共重合体であることを特徴とする＜１８＞または＜１９＞に記載のポリマー。
【００２１】
【化６】
0005616272.tif 000007
【００２２】
式中、ＱはＳｉ、Ｓ、ＯまたはＮを表す。Ｇ１およびＧ２は各々独立に、Ｓ、Ｏ、ＳｅまたはＴｅを表す。Ｒ５は水素原子、アルキル基、シクロアルキル基、アリール基または芳香族へテロ環基を表し、ｐ’は０、１または２を表す。ｐ’が２のとき、２つのＲ５は互いに同じでも異なってもよい。ここで、ＱとＲ５との間の結合は、ＱがＳｉおよびＮである場合は単結合であり、ＸがＳであるとき、二重結合である。またＱがＯである場合、ｐ’は０であり、ＱがＮの場合、ｐ’は２である。
【発明の効果】
【００２３】
本発明により、光電変換効率、耐久性、特に酸素存在下での耐久性に優れ、しかも光電変換層の膜厚ムラやピンホールが少ない光電変換層の膜厚ムラやピンホールが少なく、光電変換層の異なる場所でも均一な電池性能が得られる有機半導体ポリマー、該有機半導体ポリマーを含む有機半導体材料用組成物、該ポリマーまたは該組成物を有する光電池（特に有機薄膜太陽電池）、およびポリマーを提供できる。
【発明を実施するための形態】
【００２４】
＜本発明の一般式（Ｉ）で表される構造単位を有するポリマー＞
最初に、本発明の下記一般式（Ｉ）で表される構造単位を有するポリマーを説明する。
【００２５】
【化７】
0005616272.tif 000008
【００２６】
式中、Ｚ１およびＺ２は各々独立にＳ、Ｏ、ＳｅまたはＴｅを表し、Ｒは−ＳＯｐＸ、−ＣＮ、−ＮＯ２、−Ｐ（＝Ｏ）（ＯＲ１）（ＯＲ２）または−Ｃ（Ｒ１’）＝Ｃ（ＣＮ）２を表す。ここで、Ｘは水素原子、アルキル基、シクロアルキル基、アリール基、芳香族へテロ環基または−ＮＲ３（Ｒ４）を表す。Ｒ１、Ｒ２、Ｒ１’、Ｒ３およびＲ４は各々独立に、水素原子、アルキル基、シクロアルキル基、アリール基または芳香族へテロ環基を表す。なお、Ｒ３とＲ４が互いに結合して環を形成してもよい。ｐは１または２を表す。
Ｚ１およびＺ２はＳ、ＯまたはＳｅが好ましく、ＳまたはＯがより好ましく、Ｓが最も好ましい。
Ｒは−ＳＯｐＸが好ましい。Ｘは水素原子、アルキル基、シクロアルキル基、アリール基、芳香族へテロ環基または−ＮＲ３（Ｒ４）を表し、アルキル基、シクロアルキル基、アリール基、芳香族へテロ環基または−ＮＲ３（Ｒ４）が好ましく、アルキル基、シクロアルキル基、アリール基または芳香族へテロ環基がより好ましく、アルキル基、シクロアルキル基またはアリール基がさらに好ましく、アルキル基またはアリール基が特に好ましく、アルキル基が最も好ましい。
【００２７】
Ｘにおけるアルキル基は、置換もしくは無置換の直鎖または分岐のアルキル基で、好ましくは炭素数１〜３０のアルキル基であり、例えば、メチル、エチル、ｎ−プロピル、イソプロピル、ｔ−ブチル、ｎ−オクチル、エイコシル、２−クロロエチル、２−シアノエチル、２−エチルヘキシルが挙げられる。
Ｘにおけるシクロアルキル基は、置換もしくは無置換のシクロアルキル基で、好ましくは炭素数３〜３０のシクロアルキル基であり、例えば、シクロヘキシル、シクロペンチル、４−ｎ−ドデシルシクロヘキシルが挙げられる。
Ｘにおけるアリール基は、置換もしくは無置換のアリール基で、好ましくは、炭素数６〜３０のアリール基であり、例えばフェニル、ｐ−トリル、ナフチル、ｍ−クロロフェニル、ｏ−ヘキサデカノイルアミノフェニルが挙げられる。
【００２８】
Ｘにおける芳香族へテロ環基は、置換もしくは無置換の芳香族へテロ環基で、好ましくは炭素数０〜３０であり、５員環または６員環が好ましく、これらの環は、脂環、芳香環、ヘテロ環および芳香族へテロ環で縮環されていてもよく、芳香族へテロ環基におけるヘテロ環としては、例えば、フラン環、ピロール環、ピリジン環、チオフェン環、イミダゾール環、オキサゾール環、チアゾール環、ピラゾール環、イソオキサゾール環、イソチアゾール環、ピリミジン環、ピラジン環、ピリダジン環、インドール環、インダゾール環、プリン環、キノリン環が挙げられる。
【００２９】
Ｘにおける−ＮＲ３（Ｒ４）中のＲ３およびＲ４は各々独立に、水素原子、アルキル基（置換もしくは無置換の直鎖または分岐のアルキル基で、好ましくは炭素数１〜３０のアルキル基）、シクロアルキル基（置換もしくは無置換のシクロアルキル基で、好ましくは炭素数３〜３０のシクロアルキル基）、アリール基（置換もしくは無置換のアリール基で、好ましくは、炭素数６〜３０のアリール基）または芳香族へテロ環基（置換もしくは無置換の芳香族へテロ環基で、好ましくは炭素数０〜３０であり、５員環または６員環が好ましく、これらの環は、脂環、芳香環、ヘテロ環または芳香族へテロ環で縮環されていてもよい）を表す。Ｒ３およびＲ４における具体的な基は、例えば、Ｘで挙げたアルキル基、シクロアルキル基、アリール基、芳香族へテロ環基における具体的な基が挙げられ、好ましい範囲も同じである。
【００３０】
Ｘが−ＮＲ３（Ｒ４）である場合、Ｒ３およびＲ４は各々独立に、水素原子、アルキル基、シクロアルキル基またはアリール基が好ましく、水素原子、アルキル基またはアリール基がより好ましい。また、Ｒ３とＲ４の一方が水素原子またはアルキル基である場合が好ましく、この場合、他方がアルキル基、シクロアルキル基またはアリール基が好ましく、アルキル基またはアリール基がより好ましく、アルキル基が最も好ましい。さらにＲ３とＲ４の一方がアルキル基である場合がより好ましく、この場合、他方がアルキル基、シクロアルキル基またはアリール基がさらに好ましく、アルキル基またはアリール基がより好ましく、アルキル基が最も好ましい。ここで、Ｒ３とＲ４が互いに結合して環を形成してもよい。これらが結合して形成される環としては、５員または６員の含窒素へテロ環が好ましく、例えばピロリジン環、ピペリジン環、ピペラジン環、モルホリン環が挙げられる。
Ｘが−ＮＲ３（Ｒ４）である場合、ｐは２が好ましい。
【００３１】
ｐは２が好ましい。ここで、ｐが１である場合、Ｘは水素原子、アルキル基、シクロアルキル基、アリール基、芳香族へテロ環基が好ましく、アルキル基、シクロアルキル基、アリール基がより好ましく、アルキル基、アリール基がさらに好ましく、アルキル基が最も好ましい。また、ｐが２の場合、Ｘはアルキル基、シクロアルキル基、アリール基、芳香族へテロ環基、−ＮＲ３（Ｒ４）が好ましい。
さらに、ｐが１である場合は、ｐが２であって、かつＸが−ＮＲ３（Ｒ４）である場合より好ましい。
【００３２】
Ｒが−Ｐ（＝Ｏ）（ＯＲ１）（ＯＲ２）である場合、Ｒ１およびＲ２は、Ｘで挙げたアルキル基、シクロアルキル基、アリール基、芳香族へテロ環基における具体的な基が挙げられ、好ましい範囲も同じである。
Ｒ１およびＲ２は、アルキル基、シクロアルキル基、アリール基、芳香族へテロ環基が好ましく、アルキル基、シクロアルキル基、アリール基がより好ましく、アルキル基、アリール基がさらに好ましい。また、Ｒ１とＲ２がともにアルキル基、アリール基から選択される基であることが好ましい。
【００３３】
Ｒが−Ｃ（Ｒ１’）＝Ｃ（ＣＮ）２である場合、Ｒ１’は、Ｘで挙げたアルキル基、シクロアルキル基、アリール基、芳香族へテロ環基における具体的な基が挙げられ、好ましい範囲も同じである。
Ｒ１’は水素原子、アルキル基が好ましく、水素原子が最も好ましい。
【００３４】
Ｒ１、Ｒ２、Ｒ１’、Ｒ３およびＲ４におけるアルキル基、シクロアルキル基、アリール基および芳香族へテロ環基は、上述のように置換基を有していてもよい。これらの置換基としては、ハロゲン原子、アルキル基、シクロアルキル基、ビシクロアルキル基、アルケニル基、シクロアルケニル基、ビシクロアルケニル基、アルキニル基、アリール基、ヘテロ環基（好ましくは５または６員の、置換もしくは無置換の、芳香族もしくは非芳香族のヘテロ環化合物から一個の水素原子を取り除いた一価の基）、シアノ基、ヒドロキシル基、ニトロ基、カルボキシル基、アルコキシ基、アリールオキシ基、シリルオキシ基、ヘテロ環オキシ基、アシルオキシ基、チオアシルオキシ基、チオアシルチオ基、カルバモイルオキシ基、アルコキシカルボニルオキシ基、アリールオキシカルボニルオキシ基、アミノ基（アミノ基、アルキルアミノ基およびアニリノ基を含む）、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基、メルカプト基、アルキルチオ基、アリールチオ基、ヘテロ環チオ基、スルファモイル基、スルホ基、アルキルもしくはアリールスルフィニル基、アルキルもしくはアリールスルホニル基、アシル基、アリールオキシカルボニル基、アルコキシカルボニル基、アリールオキシチオカルボニル基、アルコキシチオカルボニル基、チオアシルオキシ基、（アルキルチオ）カルボニル基、（アリールチオ）カルボニル基、（アリールチオ）チオカルボニル基、（アルキルチオ）チオカルボニル基、チオアシルチオ基、カルバモイル基、アリールもしくはヘテロ環アゾ基、イミド基、ホスフィノ基、ホスフィニル基、ホスフィニルオキシ基、ホスフィニルアミノ基およびシリル基が挙げられる。
これらのうち、好ましくは、ハロゲン原子、アルキル基、シクロアルキル基、ビシクロアルキル基、シクロアルケニル基、ビシクロアルケニル基、アリール基、ヘテロ環基（好ましくは５または６員の、置換もしくは無置換の、芳香族もしくは非芳香族のヘテロ環化合物から一個の水素原子を取り除いた一価の基）、シアノ基、ニトロ基、アルコキシ基、アリールオキシ基、ヘテロ環オキシ基、アルキルチオ基、アリールチオ基、ヘテロ環チオ基、アルキルもしくはアリールスルフィニル基、アルキルもしくはアリールスルホニル基およびアシル基が挙げられる。
また、これらの置換基は更に置換されていても良い。その際、置換基の例としては、上述の置換基を挙げることができる。
【００３５】
これらのアルキル基、シクロアルキル基、アリール基および芳香族へテロ環基が有してもよい置換基のうち、電子吸引性の基が好ましく、ハメット則におけるσｍ値が０以上の基が好ましい。ハメット則におけるσｍ値は、Ｊ．  Ａ．Ｄｅａｎ編「Ｌａｎｇｅ’ｓ  Ｈａｎｄｂｏｏｋ  ｏｆ  Ｃｈｅｍｉｓｔｒｙ」第１２版，ＭｃＧｒａｗ−Ｈｉｌｌ（１９７９年）、「化学の領域増刊」，１２２号，９６〜１０３頁，南江堂（１９７９年）に記載されている。これらのアルキル基、シクロアルキル基、アリール基および芳香族へテロ環基が有してもよい置換基のうち、さらに好ましくは、ハロゲン原子（例えば、フッ素原子、塩素原子、臭素原子、沃素原子）、アルコキシ基（好ましくは、炭素数１〜３０で、例えばメトキシ、エトキシ、イソブトキシ、ｎ−オクチルオキシ、２−エチルヘキシルオキシ）、アリールオキシ基（好ましくは炭素数６〜３０で、例えばフェノキシ、ナフトキシ）、アルキルチオ基（好ましくは炭素数１〜３０で、例えばメチルチオ、エチルチオ、ｎ−オクチルチオ、２−エチルヘキシルチオ、ｎ−デシルチオ）、アリールチオ基（好ましくは、炭素数１〜３０で、例えば、フェニルチオ、ナフチルチオ）、アシル基（好ましくは、炭素数１〜３０で、ホルミル基、アルキルカルボニル基、アリールカルボニル基、ヘテロ環カルボニル基を含み、例えば、ホルミル、アセチル、プロピオニル、イソブチリル、ピバロイル、アクリロイル、オレオイル、ベンゾイル、ナフトイル、フロイル、チエノイル、ニコイノイル）、アルコキシカルボニル基（好ましくは、炭素数２〜３０で、例えばメトキシカルボニル、エトキシカルボニル、ベンジルカルボニル、ｎ−オクチルオキシカルボニル、２−エチルヘキシルカルボニル）、アリールオキシカルボニル基（好ましくは、炭素数７〜３０で、例えばフェノキシカルボニル、ナフトキシカルボニル）、
【００３６】
アシルオキシ基（好ましくは、炭素数１〜３０で、ホルミルオキシ基、アルキルカルボニルオキシ基、アリールカルボニルオキシ基、ヘテロ環カルボニルオキシ基を含み、例えば、ホルミルオキシ、アセチルオキシ、プロピオニルオキシ、イソブチリルオキシ、ピバロイルオキシ、アクリロイルオキシ、オレオイルオキシ、ベンゾイルオキシ、ナフトイルオキシ、フロイルオキシ、チエノイルオキシ、ニコイノイルオキシ）、アルキルもしくはアリールスルホニル基（好ましくは、炭素数２〜３０のアルキルスルホニル基、炭素数６〜３０のアリールスルホニル基で、例えばメタンスルホニル、エタンスルホニル、ｎ−オクタンスルホニル、ベンゼンスルホニル、ナフタレンスルホニル）、シアノ基、アルコキシカルボニルオキシ基（好ましくは、炭素数２〜３０で、例えばメトキシカルボニルオキシ、エトキシカルボニルオキシ、２−エチルヘキシルオキシカルボニルオキシ）、アリールオキシカルボニルオキシ基（好ましくは、炭素数７〜３０で、例えばフェノキシカルボニルオキシ、４−メチルフェノキシカルボニルオキシ、ナフチルオキシカルボニルオキシ）、アルコキシチオカルボニル基（好ましくは、炭素数２〜３０で、メトキシチオカルボニル、エトキシチオカルボニル、２−エチルヘキシルオキシチオカルボニル、ｎ−ドデシルオキシチオカルボニル）、アリールオキシチオカルボニル基（好ましくは、炭素数７〜３０で、例えばフェニルオキシチオカルボニル、３−メチルフェニルオキシチオカルボニル、ナフチルオキシチオカルボニル）、（アルキルチオ）カルボニル基（好ましくは、炭素数２〜３０で、例えば（メチルチオ）カルボニル、（エチルチオ）カルボニル、（イソプロピルチオ）カルボニル、（２−エチルへキシルチオ）カルボニル）、（アリールチオ）カルボニル基（好ましくは、炭素数７〜３０で、（フェニルチオ）カルボニル、（ナフチルチオ）カルボニル）、チオアシルオキシ基（好ましくは炭素数１〜３０で、チオホルミルオキシ基、アルキルカルボチオニルオキシ基、アリールカルボチオニルオキシ基、ヘテロ環カルボチオニルオキシ基を含み、例えば、チオホルミルオキシ、チオアセチルオキシ、チオプロピオニルオキシ、チオイソブチリルオキシ、チオピバロイルオキシ、チオアクリロイルオキシ、チオオレオイルオキシ、チオベンゾイルオキシ、チオナフトイルオキシ、チオフロイルオキシ、チオチエノイルオキシ、チオニコイノイルオキシ）、
【００３７】
（アルキルチオ）チオカルボニル基（好ましくは、炭素数２〜３０で、例えば（メチルチオ）チオカルボニル、（エチルチオ）チオカルボニル、（２−エチルヘキシルチオ）チオカルボニル）、（アリールチオ）チオカルボニル基（好ましくは、炭素数７〜３０で、（フェニルチオ）チオカルボニル、（ナフチルチオ）チオカルボニル）およびチオアシルチオ基（好ましくは、炭素数１〜３０で、チオホルミルチオ基、アルキルカルボチオニルチオ基、アリールカルボチオニルチオ基、ヘテロ環カルボチオニルチオ基を含み、例えば、チオホルミルチオ、チオアセチルチオ、チオプロピオニルチオ、チオイソブチリルチオ、チオピバロイルチオ、チオアクリロイルチオ、チオオレオイルチオ、チオベンゾイルチオ、チオナフトイルチオ、チオフロイルチオ、チオチエノイルチオ、チオニコイノイルチオ）から選択される置換基である。
これらのうち、好ましくは、ハロゲン原子、アルコキシ基、アリールオキシ基、アルキルチオ基、アリールチオ基、アシル基、アルキルもしくはアリールスルホニル基、シアノ基から選択される置換基である。
【００３８】
本発明において、これらの中でも、前記一般式（Ｉ）で表される構造単位の好ましい構造単位は、下記一般式（Ｉ−１）として表すことができる。
【００３９】
【化８】
0005616272.tif 000009
【００４０】
式中、Ｚ１、Ｚ２およびｐは一般式（Ｉ）のＺ１、Ｚ２およびｐと同義であり、Ｘ１はアルキル基、シクロアルキル基、アリール基、芳香族へテロ環基または−ＮＲ３（Ｒ４）を表す。ここでＲ３およびＲ４は各々独立に、水素原子、アルキル基、シクロアルキル基、アリール基または芳香族へテロ環基を表す。なお、Ｒ３とＲ４が互いに結合して環を形成してもよい。
Ｚ１、Ｚ２およびｐは一般式（Ｉ）のＺ１、Ｚ２およびｐと同義であり、好ましい範囲も同じである。−ＳＯｐＸ１の好ましい範囲は前記一般式（Ｉ）における−ＳＯｐＸにおける好ましい範囲と同じである。
なお、重合体における構造単位の連結位置（４位、６位）について、隣接する構造単位の向きは特に限定されず、４位同士や６位同士が結合してもランダムでも良く、また、４位と６位が規則的に連結していても良い。得られるポリマーの結晶性、ひいては得られる光電池の短絡電流Ｊｓｃが高くなることから、４位と６位が規則的に連結することが好ましい。
【００４１】
以下に、上記のＸ１とｐとの組み合わせた場合の好ましい構造として、下記一般式（Ｉ−１Ａ）、一般式（Ｉ−１Ｂ）、一般式（Ｉ−１Ｃ）で表すことができる。
【００４２】
【化９】
0005616272.tif 000010
【００４３】
一般式（Ｉ−１Ａ）〜（Ｉ−１Ｃ）中、Ｚ１およびＺ２は一般式（Ｉ−１）のＺ１およびＺ２と同義であり、好ましい範囲も同じである。Ｘ１はアルキル基、シクロアルキル基、アリール基または芳香族へテロ環基を表し、アルキル基、シクロアルキル基またはアリール基が好ましく、アルキル基またはアリール基がさらに好ましく、アルキル基が最も好ましい。Ｒ３およびＲ４は一般式（Ｉ−１）におけるＲ３およびＲ４と同義であり、好ましい範囲も同じである。
また、一般式（Ｉ−１Ａ）〜一般式（Ｉ−１Ｃ）で表される構造のうち、一般式（Ｉ−１Ａ）および一般式（Ｉ−１Ｂ）で表される構造が好ましく、一般式（Ｉ−１Ａ）で表される構造がより好ましい。
【００４４】
以下に一般式（Ｉ）で表される構造単位の具体例を示すが、本発明はこれらに限定されない。
【００４５】
【化１０】
0005616272.tif 000011
【００４６】
【化１１】
0005616272.tif 000012
【００４７】
【化１２】
0005616272.tif 000013
【００４８】
本発明の一般式（Ｉ）で表される構造単位は、クロスカップリング反応等、例えば、Ｊ．Ｃｈｅｍ．Ｓｏｃ．Ｃｈｅｍ．Ｃｏｍｍｕｎ．，ｐ．８６６（１９７９）やＡｎｇｅｗ．Ｃｈｅｍ．Ｉｎｔ．Ｅｄ．，２５，ｐ．５０８（１９８６）等に記載の方法またはこの方法に準じて容易に合成することができる。ここで、原料の有機スズ化合物は、例えば、Ｃｈｅｍ．Ｌｅｔｔ．，ｐ．３０１（１９７７）等に記載の方法で容易に合成できる。
【００４９】
本発明のポリマーは、少なくとも前記一般式（Ｉ）で表される構造単位を有するものであるが、前記一般式（Ｉ）で表される構造単位の一種からなるホモポリマーであっても、一般式（Ｉ−１）〜（Ｉ−１Ｃ）のいずれかの構造単位同士の組み合わせのコポリマーであっても、一般式（Ｉ）以外の構造単位とのコポリマーであっても構わない。
コポリマーである場合、本発明の一般式（Ｉ）で表される構造単位以外の構造単位としては一般式（Ｉ）で表される構造単位と、互いにπ電子共役系でこれらの構造単位が連結するものが用いられる。このような構造単位はπ電子共役系で共役でき、共役系がポリマー分子全体に広がるものであればどのような構造単位でも構わない。
【００５０】
コポリマーを形成する本発明の一般式（Ｉ）で表される構造単位以外の構造単位としては、シラシクロペンタジチオフェン構造単位、シクロペンタジチアゾール構造単位、ベンゾチアゾール構造単位、チアジアゾロキノキサリン構造単位、シクロペンタジチオフェン構造単位、酸化シクロペンタジチオフェン構造単位、ベンゾイソチアゾール構造単位、ベンゾチアゾール構造単位、酸化チオフェン構造単位、チエノチオフェン構造単位、酸化チエノチオフェン構造単位、ジチエノチオフェン構造単位、酸化ジチエノチオフェン構造単位、テトラヒドロイソインドール構造単位、フルオレン構造単位、フルオレノン構造単位、チアゾール構造単位、セレノフェン構造単位、シロール構造単位、チアゾロチアゾール部分、シクロペンタジチアゾール部分、ナフトチアジアゾール部分、チエノピラジン構造単位、オキサゾール構造単位、イミダゾール構造単位、ピリミジン構造単位、ベンゾオキサゾール構造単位、ベンジイミダゾール構造単位、チエノチアゾール構造単位およびシクロペンタジピリジン構造単位が挙げられる。
【００５１】
これらの構造単位は、好ましくは、下記一般式（ＩＩ）で表される構造単位がより好ましい。
【００５２】
【化１３】
0005616272.tif 000014
【００５３】
式中、ＱはＳｉ、Ｓ、ＯまたはＮを表す。Ｇ１およびＧ２は各々独立に、Ｓ、Ｏ、ＳｅまたはＴｅを表す。Ｒ５は水素原子、アルキル基、シクロアルキル基、アリール基または芳香族へテロ環基を表し、ｐ’は０、１または２を表す。ｐ’が２のとき、２つのＲ５は互いに同じでも異なってもよい。ここで、ＱとＲ５との間の結合は、ＱがＳｉおよびＮである場合は単結合であり、ＸがＳであるとき、二重結合である。またＱがＯである場合、ｐ’は０であり、ＱがＮの場合、ｐ’は２である。
【００５４】
ここで、ＱがＳｉおよびのＮの場合、ｐ’は２を表し、ＱがＳまたはＯの場合、ｐ’は０であることが好ましい。
ＱはＳｉ、ＳまたはＯが好ましく、ＳｉまたはＯがより好ましく、Ｓｉが最も好ましい。
Ｇ１およびＧ２は、各々独立にＳ、ＯまたはＳｅが好ましく、ＳまたはＯがより好ましく、Ｓが最も好ましい。
【００５５】
Ｒ５は一般式（Ｉ−１）におけるＲ１、Ｒ２と同義であり、好ましい範囲も同じである。
ここで、Ｒ５は、ｐ’が２で、かつＱがＳｉの場合、一方のＲ５がアルキル基、シクロアルキル基、アリール基または芳香族へテロ環基であり、他方のＲ５が水素原子、アルキル基、シクロアルキル基、アリール基または芳香族へテロ環基である場合が好ましく、一方のＲ５がアルキル基またはアリール基で、他方のＲ５が水素原子、アルキル基、シクロアルキル基、アリール基または芳香族へテロ環基である場合がより好ましく、２つのＲ５がともにアルキル基、アリール基から選択される基である場合がさらに好ましく、２つのＲ５がともにアルキル基の場合が特に好ましい。
また、Ｒ５は、ｐ’が２で、かつＱがＮの場合、一方のＲ５が水素原子、アルキル基、シクロアルキル基、アリール基または芳香族へテロ環基であり、他方のＲ５がアルキル基、シクロアルキル基、アリール基または芳香族へテロ環基である場合が好ましく、一方のＲ５が水素原子、アルキル基またはアリール基であり、他方のＲ５がアルキル基またはアリール基である場合がより好ましく、２つのＲ５がともにアルキル基、シクロアルキル基またはアリール基である場合がさらに好ましく、２つのＲ５がともにアルキル基である場合が最も好ましい。
【００５６】
以下に、一般式（ＩＩ）で表される構造単位の具体例を示すが、本発明はこれらに限定されない。
【００５７】
【化１４】
0005616272.tif 000015
【００５８】
本発明の一般式（ＩＩ）で表される構造単位は、前記一般式（Ｉ）で表される構造単位と同様な方法で容易に合成できる。
【００５９】
本発明の一般式（Ｉ）で表される構造単位と一般式（ＩＩ）で表される構造単位を有するポリマーは、Ｓｙｎｔｈｅｔｉｃ  Ｃｏｍｍｕｎｉｃａｔｉｏｎｓ，Ｖｏｌ．１１（Ｎｏ．７），ｐ．５１３（１９８１）、Ｍａｋｒｏｍｏｌｅｃｕｌａｒｅ  Ｃｈｅｍｉｓｔｒｙ，Ｒａｐｉｄ  Ｃｏｍｍｕｎｉｃａｔｉｏｎｓ，Ｖｏｌ．１２，ｐ．４８９（１９９２）、Ｐｏｌｙｍｅｒ，Ｖｏｌ．３８，ｐ．１２２１（１９９７）等に記載の方法またはこの方法に準じて容易に合成することができる。
以下に本発明の共重合ポリマーを例示するが、これにより本発明が限定されるものではない。
【００６０】
【化１５】
0005616272.tif 000016
【００６１】
【化１６】
0005616272.tif 000017
【００６２】
＜有機半導体ポリマー＞
本発明の前記一般式（Ｉ）で表される構造単位を有するポリマーは、有機半導体ポリマーとして有用である。有機半導体ポリマーとは、半導体としての性質を示すことが可能な有機化合物のポリマーであり、本発明のポリマーは、とりわけｐ型有機半導体ポリマーとして有用である。なお、ポリマーを含むｐ型有機半導体化合物は、一般的に最高被占軌道（ＨＯＭＯ）準位が４．５〜６．０ｅＶのπ電子共役系化合物である。
有機半導体ポリマーは有機エレクトロニクス分野で使用される、電気を流すと発光する有機エレクトロルミネッセンス素子、光照射で発電する有機光電変換素子、電流量や電圧量を制御する有機薄膜トランジスタ素子、電気化学センサー、プリンタブル回路等で利用される。本発明においては、光電池、特に有機薄膜太陽電池で使用するのが好ましい。
【００６３】
＜有機半導体材料用組成物＞
本発明の有機半導体材料用組成物に関して説明する。
本発明の前記一般式（Ｉ）で表される構造単位を有するポリマーは、ｐ型有機半導体ポリマーとして有用であり、本発明の有機半導体材料用組成物は、この一般式（Ｉ）で表される構造単位を有するポリマーとｎ型半導体化合物を含有するが、特に本発明においてはｎ型有機半導体化合物を含有することが好ましい。また、必要によっては、一般式（Ｉ）で表される構造単位を有するポリマー以外のｐ型有機半導体化合物、半導体以外の化合物（例えば、その他のｐ型半導体化合物として、ポリ−３−ヘキシルチオフェン（Ｐ３ＨＴ）や、ポリ［２−メトキシ−５−（２−エチルヘキシロキシ）−１，４−フェニレンビニレン（ＭＥＨ−ＰＰＶ）、ポリ［２−メトキシ−５−（３’，７’−ジメチルオクチルオキシ）−１，４−フェニレンビニレン］（ＭＤＭＯ−ＰＰＶ）、ポリ［（９，９−ジ−ｎ−オクチルフルオレニル−２，７−ジイル）−ａｌｔ−（ベンゾ［２，１，３］チアジアゾール−４，８−ジイル）］（Ｆ８ＢＴ）等が例示され、半導体以外の化合物としては、後述するポリエステル系樹脂やメタクリル樹脂等の他のポリマー）を含有してもよい。組成物の質量を１００としたとき、一般式（Ｉ）で表される構造単位を有するポリマーを１０〜９０、ｎ型有機半導体化合物を１０〜９０、一般式（Ｉ）で表される構造単位を有するポリマー以外のｐ型有機半導体化合物を０〜５０、半導体以外の化合物を０〜５０含有する。
【００６４】
（ｎ型有機半導体化合物）
ｎ型有機半導体化合物としては、特に限定されないが、一般的に、その最低空軌道（ＬＵＭＯ）準位が３．５〜４．５ｅＶであるようなπ電子共役系化合物であり、例えば、フラーレンもしくはその誘導体、カーボンナノチューブやカーボンナノチューブもしくはその誘導体、オクタアザポルフィリン等、ｐ型有機半導体化合物の水素原子をフッ素原子に置換したパーフルオロ体（例えば、パーフルオロペンタセンやパーフルオロフタロシアニン）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げることができる。
【００６５】
これらのｎ型有機半導体化合物のうち、本発明の一般式（Ｉ）で表される構造単位を有する有機半導体ポリマー（ｐ型有機半導体化合物）と高速かつ効率的に電荷分離ができるためフラーレンもしくはその誘導体、およびカーボンナノチューブやカーボンナノホーンもしくはその誘導体が好ましく、フラーレンもしくはその誘導体がより好ましい。
フラーレン、カーボンナノチューブ、カーボンナノホーンやそれらの誘導体としては、Ｃ６０フラーレン、Ｃ７０フラーレン、Ｃ７６フラーレン、Ｃ７８フラーレン、Ｃ８４フラーレン、Ｃ２４０フラーレン、Ｃ５４０フラーレン、ミックスドフラーレン、フラーレンナノチューブ、多層カーボンナノチューブ、単層カーボンナノチューブ、カーボンナノホーン（円錐型）等、およびこれらの一部が水素原子、ハロゲン原子、置換または無置換のアルキル基、アルケニル基、アルキニル基、アリール基、ヘテロアリール基、シクロアルキル基、シリル基、エーテル基、チオエーテル基、アミノ基、シリル基等によって置換されたフラーレン誘導体を挙げることができる。
【００６６】
フラーレン誘導体としては、フェニル−Ｃ６１−酪酸エステル、ジフェニル−Ｃ６２−ビス（酪酸エステル）、フェニル−Ｃ７１−酪酸エステル、フェニル−Ｃ８５−酪酸エステルまたはチエニル−Ｃ６１−酪酸エステルが好ましく、上記の酪酸エステルのアルコール部分の好ましい炭素数は１〜３０、より好ましくは１〜８、さらに好ましくは１〜４、最も好ましくは１である。
【００６７】
好ましいフラーレン誘導体を例示すると、フェニル−Ｃ６１−酪酸メチルエステル（［６０］ＰＣＢＭ）、フェニル−Ｃ６１−酪酸ｎ−ブチルエステル（［６０］ＰＣＢｎＢ）、フェニル−Ｃ６１−酪酸イソブチルエステル（［６０］ＰＣＢｉＢ）、フェニル−Ｃ６１−酪酸ｎ−ヘキシルエステル（［６０］ＰＣＢＨ）、フェニル−Ｃ６１−酪酸ｎ−オクチルエステル（［６０］ＰＣＢＯ）、ジフェニル−Ｃ６２−ビス（酪酸メチルエステル）（ビス［６０］ＰＣＢＭ）、フェニル−Ｃ７１−酪酸メチルエステル（［７０］ＰＣＢＭ）、フェニル−Ｃ８５−酪酸メチルエステル（［８４］ＰＣＢＭ）、チエニル−Ｃ６１−酪酸メチルエステル（［６０］ＴｈＣＢＭ）、Ｃ６０ピロリジントリス酸、Ｃ６０ピロリジントリス酸エチルエステル、Ｎ−メチルフラロピロリジン（ＭＰ−Ｃ６０）、（１，２−メタノフラーレンＣ６０）−６１−カルボン酸、（１，２−メタノフラーレンＣ６０）−６１−カルボン酸ｔ−ブチルエステル、特開２００８−１３０８８９号公報等のメタロセン化フラーレン、米国特許第７，３２９，７０９号明細書等の環状エーテル基を有するフラーレンが挙げられる。
【００６８】
本発明の有機半導体材料用組成物には、本発明の前記一般式（Ｉ）で表される構造単位を有するポリマーとともに、他のｐ型半導体化合物（縮合多環芳香族低分子化合物、オリゴマーまたはポリマー）を含有してもよい。
【００６９】
ｐ型半導体化合物である縮合多環芳香族低分子化合物としては、例えば、アントラセン、テトラセン、ペンタセン、ヘキサセン、ヘプタセン、クリセン、ピセン、フルミネン、ピレン、ペロピレン、ペリレン、テリレン、クオテリレン、コロネン、オバレン、サーカムアントラセン、ビスアンテン、ゼスレン、ヘプタゼスレン、ピランスレン、ビオランテン、イソビオランテン、サーコビフェニル、アントラジチオフェン等の化合物、ポルフィリンや銅フタロシアニン、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、及びこれらの誘導体や前駆体が挙げられる。
【００７０】
また、上記の縮合多環を有する誘導体の例としては、国際公開第０３／１６５９９号パンフレット、国際公開第０３／２８１２５号パンフレット、米国特許第６，６９０，０２９号明細書、特開２００４−１０７２１６号公報等に記載の置換基をもったペンタセン誘導体、米国特許出願公開第２００３／１３６９６４号明細書等に記載のペンタセンプレカーサ、Ｊ．Ａｍｅｒ．Ｃｈｅｍ．Ｓｏｃ．，ｖｏｌ．１２７，４９８６頁（２００５年）、Ｊ．Ａｍｅｒ．Ｃｈｅｍ．Ｓｏｃ．，ｖｏｌ．１２３，９４８２頁（２００１年）、Ｊ．Ａｍｅｒ．Ｃｈｅｍ．Ｓｏｃ．，ｖｏｌ．１３０，２７０６頁（２００８年）等に記載のトリアルキルシリルエチニル基で置換されたアセン系化合物、特開２００８−１６８３４号公報等に記載のポルフィリン系化合物等が挙げられる。
【００７１】
ｐ型半導体化合物である共役系ポリマーやオリゴマーとしては、例えば、ポリ３−ヘキシルチオフェン（Ｐ３ＨＴ）等のポリチオフェン及びそのオリゴマー、またはＴｅｃｈｎｉｃａｌ  Ｄｉｇｅｓｔ  ｏｆ  ｔｈｅ  Ｉｎｔｅｒｎａｔｉｏｎａｌ  ＰＶＳＥＣ−１７，Ｆｕｋｕｏｋａ，Ｊａｐａｎ，１２２５頁（２００７年）に記載の重合性基を有するようなポリチオフェン、Ｎａｔｕｒｅ  Ｍａｔｅｒｉａｌ，ｖｏｌ．５，３２８頁（２００６年）に記載のポリチオフェン−チエノチオフェン共重合体、国際公開第２００８／０００６６４号パンフレットに記載のポリチオフェン−ジケトピロロピロール共重合体、Ａｄｖ  Ｍａｔｅｒ，４１６０頁（２００７年）に記載のポリチオフェン−チアゾロチアゾール共重合体，Ｎａｔｕｒｅ  Ｍａｔ．ｖｏｌ．６，４９７頁（２００７年）に記載のＰＣＰＤＴＢＴ等のようなポリチオフェン共重合体、ポリピロール及びそのオリゴマー、ポリアニリン、ポリフェニレン及びそのオリゴマー、ポリフェニレンビニレン及びそのオリゴマー、ポリチエニレンビニレン及びそのオリゴマー、ポリアセチレン、ポリジアセチレン、ポリシラン、ポリゲルマン等のσ共役系ポリマー等のポリマーが挙げられる。また、チオフェン６量体であるα−セクシチオフェンα，ω−ジヘキシル−α−セクシチオフェン、α，ω−ジヘキシル−α−キンケチオフェン、α，ω−ビス（３−ブトキシプロピル）−α−セクシチオフェン等のオリゴマーも挙げられる。
【００７２】
（光電変換層）
本発明の有機半導体材料用組成物は、光電変換層（特にバルクへテロ結合層）の塗工用組成物として好ましく使用される。電子供与材料であるｐ型有機半導体化合物と電子受容材料であるｎ型半導体化合物の混合比は光電変換効率が最も高くなるように調整されるが、通常は、質量比で、１０：９０〜９０：１０、好ましくは２０：８０〜８０：２０の範囲から選ばれる。このような混合層の形成方法は、例えば、共蒸着法が用いられる。あるいは、両方の有機材料に共通する溶媒を用いて溶剤塗布することによって作製することも可能である。正孔と電子が電荷分離する界面の面積を増大させ、高い光電変換効率を有するためには、塗布法が好ましい。
ここで、光電変換層における電子供与領域（ドナー）と電子受容領域（アクセプター）の相分離促進、光電変換層に含まれる有機材料の結晶化、電子輸送層の透明化などを目的として、種々の方法で加熱処理（アニール）しても良い。蒸着等の乾式製膜法の場合は、例えば、製膜中の基板温度を５０℃〜１５０℃に加熱する方法がある。印刷や塗布等の湿式製膜法の場合は、塗布後の乾燥温度を５０℃〜１５０℃とする方法などがある。また、後の工程、例えば、金属負極の形成が終了した後に５０℃〜１５０℃に加熱しても良い。相分離が促進されることで、キャリア移動度が向上し、高い光電変換効率を得ることができるようになる。
【００７３】
＜光電変換素子、光電池＞
以下、本発明の一般式（Ｉ）で表される構造単位のポリマー、本発明の有機半導体材料用組成物を使用する光電変換素子、該光電変換素子の代表例である光電池によって説明する。
光電池、特に有機薄膜太陽電池では、本発明の有機半導体材料用組成物を前述の光電変換層、特に好ましくはバルクへテロ結合層として使用する。
光電池は、特に有機薄膜太陽電池は、一般に、ｐ−ｉ−ｎ三層構造を有するｐ−ｉ−ｎ接合型有機薄膜太陽電池とバルクへテロ接合型有機薄膜太陽電池に分類され、本発明においてはそのいずれでも構わないが、バルクへテロ接合型有機薄膜太陽電池に特に好ましく適用される。
【００７４】
光電池は、光電変換層、特にバルクへテロ接合型有機薄膜太陽電池におけるバルクへテロ接合層は本発明の有機半導体材料用組成物を使用して層を形成するが、この光電変換層は単一層で構成されても、電子供与化合物であるｐ型半導体化合物と電子受容化合物であるｎ型半導体化合物の種類、混合比を変えた複数の層で構成されてもよい。
この光電変換層は、第一の電極と第二の電極の間に設けられる。本発明においては、第一の電極と光電変換層の間にホール輸送層を設けるのが好ましく、また第二の電極と光電変換層の間に電子輸送層を設けることが好ましく、第一の電極と光電変換層の間にホール輸送層を設け、かつ光電変換層と第二の電極の間に電子輸送層を設けるのが特に好ましい。
これらのホール輸送層や電子輸送層を設けることにより、光電変換層で発生した電荷をより効率的に取り出すことが可能となる。
【００７５】
（電極）
本発明に関わる光電変換素子においては、少なくとも第一の電極と第二の電極を有する。第一の電極と第二の電極は、いずれか一方が正極で、残りが負極となる。また、タンデム構成をとる場合には中間電極を用いることでタンデム構成を達成することができる。なお、本発明においては主に正孔（ホール）が流れる電極を正極と称し、主に電子が流れる電極を負極と称す。また透光性があるかどうかといった機能面から、透光性のある電極を透明電極と称し、透光性のない電極を対電極または金属電極と称す。通常、正極は透光性のある透明電極であり、負極は透光性のない対電極または金属電極であるが、第一の電極と第二の電極の両方を透明電極とすることもできる。
【００７６】
（第一の電極）
第一の電極は、正極であり、太陽電池の場合、好ましくは可視光から近赤外光（３８０〜８００ｎｍ）の光を透過する透明電極である。材料としては、例えば、インジウムチンオキシド（ＩＴＯ）、ＳｎＯ２、ＺｎＯ等の透明導電性金属酸化物、金属ナノワイヤー、カーボンナノチューブ用いることができる。またポリピロール、ポリアニリン、ポリチオフェン、ポリチエニレンビニレン、ポリアズレン、ポリイソチアナフテン、ポリカルバゾール、ポリアセチレン、ポリフェニレン、ポリフェニレンビニレン、ポリアセン、ポリフェニルアセチレン、ポリジアセチレン及びポリナフタレンの各誘導体からなる群より選ばれる導電性ポリマー等も用いることができる。また、これらの導電性化合物を複数組み合わせて正極とすることもできる。なお、光透過性が要求されない場合は、ニッケル、モリブデン、銀、タングステン、金などの金属材料によって正極を形成してもよい。透明な太陽電池とする場合は、正極の透過率は、太陽電池に使用する厚さ（例えば、０．２μｍの厚さ）で、波長３８０ｎｍ〜８００ｎｍ領域における平均光透過率が７５％以上であることが好ましく８５％以上であることがより好ましい。
【００７７】
（第二の電極）
本発明の第二の電極は負極であり、標準電極電位が正値である金属負極である。
負極は導電材単独層であっても良いが、導電性を有する材料に加えて、これらを保持する樹脂を併用してもよい。負極の導電材としては、仕事関数の小さい（４ｅＶ以下）金属、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子の取り出し性能及び酸化等に対する耐久性の点から、これら金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。負極はこれらの電極物質を蒸着やスパッタリング等の方法により薄膜を形成させることにより、作製することができる。また、膜厚は通常１０ｎｍ〜５μｍ、好ましくは５０〜２００ｎｍの範囲で選ばれる。
【００７８】
負極の導電材として金属材料を用いれば負極側に到達した光は反射されて第一の電極側に反射され、この光が再利用可能となり、光電変換層で再度吸収され、より光電変換効率が向上し好ましい。また、負極は、金属（例えば金、銀、銅、白金、ロジウム、ルテニウム、アルミニウム、マグネシウム、インジウム等）、炭素からなるナノ粒子、ナノワイヤー、ナノ構造体であってもよく、ナノワイヤーの分散物であれば、透明で導電性の高い負極を塗布法により形成でき好ましい。
また、負極側を光透過性とする場合は、例えば、アルミニウム及びアルミニウム合金、銀及び銀化合物等の負極に適した導電性材料を薄く１〜２０ｎｍ程度の膜厚で作製した後、上記正極の説明で挙げた導電性光透過性材料の膜を設けることで、光透過性負極とすることができる。
【００７９】
（ホール輸送層）
本発明においては、第一の電極と光電変換層の間にホール輸送層を設けるのが好ましい。
ホール輸送層を形成する導電性ポリマーとしては、例えば、ポリチオフェン、ポリピロール、ポリアニリン、ポリフェニレンビニレン、ポリフェニレン、ポリアセチレン、ポリキノキサリン、ポリオキサジアゾール、ポリベンゾチアジアゾール等や、これら導電骨格を複数有するポリマー等が挙げられる。
これらのなかではポリチオフェンおよびその誘導体が好ましく、ポリエチレンジオキシチオフェン、ポリチエノチオフェンが特に好ましい。これらのポリチオフェンは導電性を得るために、通常、部分酸化されている。導電性ポリマーの電気伝導率は部分酸化の程度（ドープ量）で調節することができ、ドープ量が多いほど電気伝導率が高くなる。部分酸化によりポリチオフェンはカチオン性となるので、電荷を中和するための対アニオンを要する。そのようなポリチオフェンの例としては、ポリスチレンスルホン酸を対イオンとするポリエチレンジオキシチオフェン（ＰＥＤＯＴ−ＰＳＳ）やｐ−トルエンスルホン酸を対アニオンとするポリエチレンジオキシチオフェン（ＰＥＤＯＴ−ＴｓＯ）が挙げられる。
【００８０】
ホール輸送層には、所望の導電性を損なわない範囲であれば、他のポリマーが添加されても良い。他のポリマーは塗布性を向上させる目的や膜強度を高める目的で添加される。他のポリマーの例としては、ポリエステル樹脂、メタクリル樹脂、メタクリル酸−マレイン酸共重合体、ポリスチレン樹脂、透明フッ素樹脂、ポリイミド、フッ素化ポリイミド樹脂、ポリアミド樹脂、ポリアミドイミド樹脂、ポリエーテルイミド樹脂、セルロースアシレート樹脂、ポリウレタン樹脂、ポリエーテルエーテルケトン樹脂、ポリカーボネート樹脂、脂環式ポリオレフィン樹脂、ポリアリレート樹脂、ポリエーテルスルホン樹脂、ポリスルホン樹脂、シクロオレフィルンコポリマー、フルオレン環変性ポリカーボネート樹脂、脂環変性ポリカーボネート樹脂、フルオレン環変性ポリエステル樹脂、アクリロイル化合物などの熱可塑性樹脂や、ゼラチン、ポリビニルアルコール、ポリアクリル酸、ポリアクリルアミド、ポリビニルピロリドン、ポリビニルピリジン、ポリビニルイミダゾール等の親水性ポリマー等が挙げられる。これらのポリマーは膜強度を高めるために架橋しても良い。
【００８１】
また、ホール輸送層には、国際公開第２００６／０１９２７０号パンフレット等に記載のシアン化合物等を用いることができる。なお、光電変換層に用いられるｎ型半導体化合物のＬＵＭＯ準位よりも浅いＬＵＭＯ準位を有するホール輸送層には、光電変換層で生成した電子を正極側には流さないような整流効果を有する、電子ブロック機能が付与される。このようなホール輸送層は、電子ブロック層とも称し、このような機能を有するホール輸送層を使用するほうが好ましい。このような材料としては、特開平５−２７１１６６号公報等に記載のトリアリールアミン系化合物、また酸化モリブデン、酸化ニッケル、酸化タングステン等の金属酸化物等を用いることができる。また、光電変換層に用いたｐ型半導体化合物単体からなる層を用いることもできる。これらの層を形成する手段としては、真空蒸着法、溶液塗布法のいずれであってもよいが、好ましくは溶液塗布法である。光電変換層を形成する前に、下層に塗布膜を形成すると塗布面をレベリングする効果があり、リーク等の影響が低減するため好ましい。
ホール輸送層の厚みは、１０〜５００ｎｍが好ましく、２０〜２００ｎｍであることがさらに好ましい。
【００８２】
（電子輸送層）
本発明においては、第二の電極と光電変換層の間に電子輸送層を設けることが好ましく、第一の電極と光電変換層の間にホール輸送層を設け、かつ光電変換層と第二の電極の間に電子輸送層を設けるのが特に好ましい。
電子輸送層に用いることのできる電子輸送材料としては、前記の光電変換層で挙げた電子受容材料であるｎ型半導体化合物および、ケミカル  レビュー第１０７巻，９５３〜１０１０頁（２００７年）にＥｌｅｃｔｒｏｎ−Ｔｒａｎｓｐｏｒｔｉｎｇ  ａｎｄ  Ｈｏｌｅ−Ｂｌｏｃｋｉｎｇ  Ｍａｔｅｒｉａｌｓとして記載されているものが挙げられる。本発明においては、無機塩や無機酸化物を使用することが好ましい。無機塩としては、フッ化リチウム、フッ化ナトリウム、フッ化セシウム等のアルカリ金属化合物等が好ましい。各種金属酸化物は安定性が高い電子輸送層の材料として好ましく利用され、例えば、酸化リチウム、酸化マグネシウム、酸化アルミニウム、酸化カルシウム、酸化チタン、酸化亜鉛、酸化ストロンチウム、酸化ニオブ、酸化ルテニウム、酸化インジウム、酸化亜鉛、酸化バリウムが挙げられる。これらのうち比較的に安定な酸化アルミニウム、酸化チタン、酸化亜鉛がより好ましい。電子輸送層の膜厚は０．１〜５００ｎｍであり、好ましくは０．５〜３００ｎｍである。電子輸送層は、塗布などによる湿式製膜法、蒸着やスパッタ等のＰＶＤ法による乾式製膜法、転写法、印刷法など、いずれによっても好適に形成することができる。
【００８３】
なお、光電変換層に用いられるｐ型半導体化合物のＨＯＭＯ準位よりも深いＨＯＭＯ準位を有する電子輸送層には、光電変換層で生成した正孔（ホール）を負極側には流さないような整流効果を有する、正孔（ホール）ブロック機能が付与される。より好ましくは、ｎ型半導体化合物のＨＯＭＯ準位よりも深い材料を電子輸送層として用いることである。また、電子を輸送する特性から、電子移動度の高い化合物を用いることが好ましい。このような電子輸送層は、正孔（ホール）ブロック層とも称し、このような機能を有する電子輸送層を使用するほうが好ましい。このような材料としては、バソキュプロイン等のフェナントレン系化合物、ナフタレンテトラカルボン酸無水物、ナフタレンテトラカルボン酸ジイミド、ペリレンテトラカルボン酸無水物、ペリレンテトラカルボン酸ジイミド等のｎ型半導体化合物、及び酸化チタン、酸化亜鉛、酸化ガリウム等のｎ型無機酸化物及びフッ化リチウム、フッ化ナトリウム、フッ化セシウム等のアルカリ金属化合物等を用いることができる。また、光電変換層に用いたｎ型半導体化合物単体からなる層を用いることもできる。
【００８４】
（支持体）
本発明の光電池を構成する支持体は、その上に少なくとも第一の電極（正極）、光電変換層、第二の電極（金属負極）、より好ましい態様では、第一の電極（正極）、ホール輸送層、光電変換層、電子輸送層、第二の電極（金属負極）を形成して保持することができるものであれば特に限定されず、例えば、ガラス、プラスチックフィルムなど、目的に応じて適宜選択しうる。
以下、支持体の代表的な例としてプラスチックフィルム基板について説明する。
【００８５】
プラスチックフィルム基板の材質、厚み等に特に制限はなく、目的に応じて適宜選択することができるが、光透過性を有する有機薄膜太陽電池とする場合には、光、例えば、４００ｎｍ〜８００ｎｍの波長範囲の光に対する透過性に優れることが好ましい。
光透過率は、ＪＩＳ  Ｋ７１０５に記載された方法、すなわち積分球式光透過率測定装置を用いて全光透過率及び散乱光量を測定し、全光透過率から拡散透過率を引いて算出することができる。
【００８６】
支持体に用いうるプラスチックフィルムの素材としては、具体的には、例えば、ポリエステル樹脂、メタクリル樹脂、メタクリル酸−マレイン酸共重合体、ポリスチレン樹脂、透明フッ素樹脂、ポリイミド、フッ素化ポリイミド樹脂、ポリアミド樹脂、ポリアミドイミド樹脂、ポリエーテルイミド樹脂、セルロースアシレート樹脂、ポリウレタン樹脂、ポリエーテルエーテルケトン樹脂、ポリカーボネート樹脂、脂環式ポリオレフィン樹脂、ポリアリレート樹脂、ポリエーテルスルホン樹脂、ポリスルホン樹脂、シクロオレフィルンコポリマー、フルオレン環変性ポリカーボネート樹脂、脂環変性ポリカーボネート樹脂、フルオレン環変性ポリエステル樹脂、アクリロイル化合物などの熱可塑性樹脂が挙げられる。
【００８７】
プラスチックフィルム基板は、耐熱性を有する素材からなることが好ましい。具体的には、ガラス転移温度（Ｔｇ）が１００℃以上、及び、線熱膨張係数が４０ｐｐｍ・Ｋ−１以下の少なくともいずれかの物性を満たす耐熱性を有し、さらに、前記したように露光波長に対し高い透明性を有する素材により成形されることが好ましい。
なお、プラスチックフィルムのＴｇ及び線膨張係数は、ＪＩＳ  Ｋ７１２１に記載のプラスチックの転移温度測定方法、及び、ＪＩＳ  Ｋ７１９７に記載のプラスチックの熱機械分析による線膨張率試験方法により測定され、本発明においては、この方法により測定した値を用いている。
【００８８】
プラスチックフィルム基板のＴｇや線膨張係数は、添加剤などによって調整することができる。このような耐熱性に優れる熱可塑性樹脂として、例えば、ポリエチレンナフタレート（ＰＥＮ：１２０℃）、ポリカーボネート（ＰＣ：１４０℃）、脂環式ポリオレフィン（例えば日本ゼオン製ゼオノア１６００：１６０℃）、ポリアリレート（ＰＡｒ：２１０℃）、ポリエーテルスルホン（ＰＥＳ：２２０℃）、ポリスルホン（ＰＳＦ：１９０℃）、シクロオレフィンコポリマー（ＣＯＣ：特開２００１−１５０５８４号公報の化合物：１６２℃）、フルオレン環変性ポリカーボネート（ＢＣＦ−ＰＣ：特開２０００−２２７６０３号公報の化合物：２２５℃）、脂環変性ポリカーボネート（ＩＰ−ＰＣ：特開２０００−２２７６０３号公報の化合物：２０５℃）、アクリロイル化合物（特開２００２−８０６１６号公報の化合物：３００℃以上）、ポリイミド等が挙げられ（括弧内はＴｇを示す）、これらは本発明における基材として好適である。なかでも、特に透明性が求められる用途には、脂環式ポリオレフィン等を使用するのが好ましい。
【００８９】
支持体として用いるプラスチックフィルムは、光に対して透明であることが求められる。より具体的には、４００ｎｍ〜８００ｎｍの波長範囲の光に対する光透過率は、通常８０％以上が好ましく、より好ましくは８５％以上、さらに好ましくは９０％以上である。
プラスチックフィルムの厚みに関して特に制限はないが、典型的には１μｍ〜８００μｍであり、好ましくは１０μｍ〜３００μｍである。
プラスチックフィルムの裏面（正極を設置しない側の面）には、公知の機能性層を設けても良い。機能層の例としては、ガスバリア層、マット剤層、反射防止層、ハードコート層、防曇層、防汚層等が挙げられる。このほか、機能性層に関しては特開２００６−２８９６２７号公報の段落番号〔００３６〕〜〔００３８〕に詳しく記載されている。
【００９０】
（易接着層／下塗り層）
プラスチックフィルム基板の表面（正極を形成する側の面）は、密着性向上の観点から、易接着層もしくは下塗り層を有していてもよい。易接着層もしくは下塗り層は、単層であってもよく、多層であってもよい。
易接着層もしくは下塗り層の形成には、各種の親水性下塗ポリマーが用いられる。本発明に使用する親水性下塗ポリマーとしては、ゼラチン、ゼラチン誘導体、カゼイン、寒天、アルギン酸ソーダ、でんぷん、ポリビニルアルコールなどの水溶性ポリマー、カルボキシメチルセルロース、ヒドロキシエチルセルロースなどのセルロースエステル、塩化ビニル含有共重合体、塩化ビニリデン含有共重合体、アクリル酸エステル含有共重合体、酢酸ビニル含有共重合体、ブタジエン含有共重合体などのラテックスポリマー、ポリアクリル酸共重合体、無水マレイン酸共重合体等が例示される。
易接着層もしくは下塗り層の乾燥後の塗布膜厚は、５０ｎｍ〜２μｍの範囲であることが好ましい。なお、支持体を仮支持体として用いる場合には、支持体表面に易剥離性処理を施すことも可能である。
【００９１】
（機能性層）
支持体の裏面側（正極を形成しない面側）には機能性層を設けてもよい。例えば、ガスバリア層、マット剤層、反射防止層、ハードコート層、防曇層、防汚層、易接着層等が挙げられる。このほか、機能性層に関しては特開２００６−２８９６２７号公報の段落番号〔００３６〕〜〔００３８〕に詳しく記載されており、ここに記載の機能性層を目的に応じて設けてもよい。
【００９２】
＜再結合層＞
本発明に係る太陽電池は複数の光電変換層を積層した、いわゆるタンデム型構成を採っても良い。タンデム型構成は直列接続型であっても、並列接続型であっても良い。
２層の光電変換層を有するタンデム型の素子では、２層の光電変換層の間に再結合層が設けられる。再結合層の材料としては、導電材料の超薄膜が用いられる。好ましい導電材料としては、金、銀、アルミニウム、白金、酸化チタン、酸化ルテニウム等が挙げられる。これらのうち、比較的に安価で安定な銀が好ましい。再結合層の膜厚は０．０１〜５ｎｍであり、０．１〜１ｎｍが好ましく、０．２〜０．６ｎｍが特に好ましい。再結合層の形成方法については特に制限はなく、例えば真空蒸着法、スパッタ法、イオンプレーティング法等のＰＶＤ法で形成することができる。
【００９３】
＜その他の半導体層＞
必要に応じて、正孔（ホール）阻止層、励起子拡散防止層等の補助層を有していてもよい。なお、本発明において、第一の電極と第二の電極（正極と金属負極）の間に形成された、光電変換層、ホール輸送層、ホール注入層、電子輸送層、電子注入層、電子阻止層、ホール阻止層、励起子拡散防止層等の層を有してもよく、電子または正孔（ホール）を輸送する層の総称として、「半導体層」の言葉を用いる。
【００９４】
＜保護層＞
本発明に係る光電池は、保護層によって被覆されていてもよい。保護層に含まれる材料としては、酸化マグネシウム、酸化アルミニウム、酸化珪素（ＳｉＯｘ）、酸化チタン、酸化ゲルマニウム、酸化イットリウム、酸化ジルコニウム、酸化ハフニウム等の金属酸化物、窒化珪素（ＳｉＮｘ）等の金属窒化物、窒化酸化珪素（ＳｉＯｘＮｙ）等の金属窒化酸化物（金属酸化窒化物）、弗化リチウム、弗化マグネシウム、弗化アルミニウム、弗化カルシウム等の金属弗化物、ダイヤモンド状炭素（ＤＬＣ）、などの無機材料が挙げられる。有機材料としては、ポリエチレン、ポリプロピレン、ポリ弗化ビニリデン、ポリパラキシリレン、ポリビニルアルコール等のポリマーが挙げられる。これらのうち、金属の酸化物、窒化物、窒化酸化物やＤＬＣが好ましく、珪素、アルミニウムの酸化物、窒化物、窒化酸化物が特に好ましい。保護層は単層でも多層構成であっても良い。
保護層の形成方法については、特に限定はなく、例えば、真空蒸着法、スパッタ法、ＭＢＥ（分子線エピタキシ）法、クラスターイオンビーム法、イオンプレーティング法、プラズマ重合法などのＰＶＤ法や、原子層堆積法（ＡＬＤ法またはＡＬＥ法）を含む各種ＣＶＤ法、塗布法、印刷法、転写法を適用できる。本発明においては、保護層が導電性層として使用されてもよい。
【００９５】
＜ガスバリア層＞
水分子や酸素分子など活性因子の浸透を阻止する目的の保護層を特にガスバリア層ともいい、本発明に係る光電池、特に有機薄膜太陽電池はガスバリア層を有することが好ましい。ガスバリア層は、水分子や酸素分子等の活性因子を遮断する層であれば、特に制限はないが、保護層として先に例示した材料が通常利用される。これらは純物質でもよいし、複数組成からなる混合物や傾斜組成でもよい。これらのうち、珪素、アルミニウムの酸化物、窒化物、窒化酸化物が好ましい。
【００９６】
ガスバリア層は単層でも、複数層でも良い。有機材料層と無機材料層の積層でも良く、複数の無機材料層と複数の有機材料層の交互積層でも良い。有機材料層は平滑性があれば特に制限はないが、（メタ）アクリレートの重合物からなる層などが好ましく例示される。無機材料層は、上述の保護層材料が好ましく、珪素、アルミニウムの酸化物、窒化物、窒化酸化物が特に好ましい。
【００９７】
無機材料層の厚みに関しては特に限定されないが、１層に付き、通常は５〜５００ｎｍであり、好ましくは１０〜２００ｎｍである。無機材料層は複数のサブレイヤーから成る積層構造であってもよい。この場合、各サブレイヤーが同じ組成であっても異なる組成であってもよい。また、米国特許出願公開２００４／００４６４９７号明細書に開示してあるようにポリマーからなる有機材料層との界面が明確で無く、組成が膜厚方向で連続的に変化する層であってもよい。
【００９８】
本発明に係る光電池の厚さは特に限定されないが、光透過性を有する有機薄膜太陽電池とする場合は、５０μｍ〜１ｍｍであることが好ましく、１００μｍ〜５００μｍであることがより好ましい。
【００９９】
本発明に係る光電池を用いて太陽光発電用モジュールを作製する場合、濱川圭弘著、「太陽光発電  最新の技術とシステム」、シーエムシー出版（平成１２年）等の記載を参酌することができる。
【０１００】
本発明の一般式（Ｉ）で表される構造単位を有するポリマーに対し、光電池について説明してきたが、いくつかの実施形態では、本発明の一般式（Ｉ）で表される構造単位を有するポリマーを、その他の素子およびシステムに使用することができる。例えば、電界効果トランジスタ、光検出器（例えば、赤外光検出器）、光起電力検出器、撮像素子（例えば、カメラまたは医用画像撮影システムのＲＧＢ撮像素子）、発光ダイオード（ＬＥＤ）（例えば、有機ＬＥＤ、または赤外もしくは近赤外ＬＥＤ）、レーザー素子、変換層（例えば、可視発光を赤外発光に変換する層）、電気通信用の増幅器兼放射器（例えば、ファイバ用ドープ剤）、記憶素子（例えば、ホログラフィック記憶素子）、並びにエレクトロクロミック素子（例えば、エレクトロクロミックディスプレイ）のような好適な有機半導体素子に、これらのポリマーを使用することができる。
【実施例】
【０１０１】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０１０２】
実施例１（ポリマー１の合成）
下記のＳｃｈｅｍｅ  １のように合成を行った。
【０１０３】
【化１７】
0005616272.tif 000018
【０１０４】
（中間体２の合成）
エタノール２５０ｍｌに１１１．３ｇの化合物１および３８．１ｇのチオ尿素を加え、2時間加熱還流した。反応液を氷水に注加し、１０％水酸化ナトリウム水溶液を弱アルカリ性になるまで添加し、酢酸エチルで抽出した。飽和重曹水、飽和食塩水で洗浄した後、無水硫酸マグネシウムで乾燥した。ろ過後、溶媒を減圧留去し、酢酸エチル／ヘキサン混合溶媒から晶析して、１００．２ｇの中間体２を得た。収率８２．０％。
【０１０５】
（中間体３の合成）
アセトニトリル１ｌに塩化銅（ＩＩ）５６．５ｇを加え、亜硝酸イソアミル４４．５ｇを室温にて添加した。３０℃まで昇温した後、３０〜３２℃にて９２．８ｇの中間体２を１時間かけて添加した。４０℃に昇温して２時間反応した後、水に注加し、酢酸エチルを添加した。セライトを通してろ過した後、分液し、有機層を亜硫酸ナトリウム水溶液、飽和食塩水にて洗浄後、無水硫酸マグネシウムで乾燥した。ろ過後、溶媒を減圧留去し、残渣をシリカゲルカラムクロマトグラフィーにて精製し、７１．８ｇの中間体３を得た。収率７１．７％。
【０１０６】
（中間体４の合成）
アセトン２５０ｍｌに水冷下、２２．１ｇの中間体３、１２．３ｇのｎ−オクタンチオールおよび２３．１ｇの炭酸カリウムを添加し、室温にて６時間反応した。氷水に注加し、酢酸エチルおよび次亜塩素酸ナトリウム水溶液５ｍｌを添加した。分液後、飽和食塩水で洗浄した後、無水硫酸マグネシウムで乾燥した。ろ過後、溶媒を減圧留去し、３０．６ｇの中間体４を得た。収率９７．７％。
【０１０７】
（中間体５の合成）
乾燥ＴＨＦ３００ｍｌに、４．５６ｇの水素化アルミニウムリチウムを添加し、氷−アセトンの冷媒で冷却しながら５℃以下にて、２９．９ｇの中間体４を乾燥ＴＨＦ１００ｍｌに溶解した溶液を４５分かけて滴下した。５℃以下にて１５分反応した後、アセトン５０ｍｌを１７℃以下にて５分かけて滴下した。室温にて１０分攪拌した後、１規定塩酸水５０ｍｌを水冷下、１５分かけて滴下した。室温にて３０分攪拌した後、酢酸エチルおよびヘキサンを添加し、セライトを通してろ過した後、分液し、有機層を水、飽和重曹水、飽和食塩水で洗浄した後、無水硫酸マグネシウムで乾燥した。ろ過後、溶媒を減圧留去し、残渣をシリカゲルカラムクロマトグラフィーにて精製し、１９．１ｇの中間体５を得た。収率８２．３％。
【０１０８】
（中間体６の合成）
トルエン２００ｍｌに１７．４ｇの中間体５およびピリジン１．５ｍｌを添加し、氷−アセトンの冷媒で冷却しながら４℃以下にて、１３．１ｍｌの塩化チオニルをトルエン１００ｍｌに溶解した溶液を２５分かけて滴下した。７℃以下にて１時間反応した後、氷水に注加し、酢酸エチルで抽出した。分液し、有機層を飽和重曹水、飽和食塩水で洗浄した後、無水硫酸マグネシウムで乾燥した。ろ過後、溶媒を減圧留去し、１８．２ｇの中間体６を得た。収率９２．８％。
【０１０９】
（中間体７の合成）
アセトン２００ｍｌに、１６．３ｇの中間体６および５０ｍｌの１規定塩酸水を添加し、３時間加熱還流した。さらに２０ｍｌの１規定塩酸水を添加し、５．５時間加熱還流した。酢酸エチルで抽出し、有機層を飽和重曹水、飽和食塩水で洗浄した後、無水硫酸マグネシウムで乾燥した。ろ過後、溶媒を減圧留去し、１５．４ｇの中間体７を得た。収率１００％。
【０１１０】
（中間体８の合成）
アセトン２００ｍｌに、１５．１ｇの中間体７および６．３ｇのチオ酢酸ナトリウムを添加し、室温にて１時間攪拌した。水に注加し、酢酸エチルで抽出した。分液し、有機層を飽和重曹水、飽和食塩水で洗浄した後、無水硫酸マグネシウムで乾燥した。ろ過後、溶媒を減圧留去し、残渣をシリカゲルカラムクロマトグラフィーにて精製し、１４．９ｇの中間体８を得た。収率８７．５％。
【０１１１】
（中間体９の合成）
トルエン１５０ｍｌに１３．９ｇの中間体８およびピリジン１．０ｍｌを添加し、氷−アセトンの冷媒で冷却しながら５℃以下にて、４．４ｍｌの塩化チオニルをトルエン５０ｍｌに溶解した溶液を３０分かけて滴下した。５℃以下にて１時間反応した後、氷水に注加し、酢酸エチルで抽出した。分液し、有機層を飽和重曹水、飽和食塩水で洗浄した後、無水硫酸マグネシウムで乾燥した。ろ過後、溶媒を減圧留去し、１４．１ｇの中間体９を得た。収率９６．５％。
【０１１２】
（中間体１０の合成）
アセトン２００ｍｌに、１３．２ｇの中間体９を添加し、窒素気流下、氷−アセトンの冷媒で冷却しながら０℃以下にて、７．４ｍｌの２８％ナトリウムメトキシド−メタノール溶液を１０分かけて滴下した。５℃以下にて３０分攪拌した後、水に注加し、酢酸エチルで抽出した。分液し、有機層を飽和重曹水、飽和食塩水で洗浄した後、無水硫酸マグネシウムで乾燥した。ろ過後、溶媒を減圧留去し、残渣をシリカゲルカラムクロマトグラフィーにて精製し、８．５３ｇの中間体１０を得た。収率８２．３％。
【０１１３】
（中間体１１の合成）
トルエン１００ｍｌに８．０４ｇの中間体１０を添加し、室温にて６．８１ｇのＤＤＱを１０分かけて添加した。２時間加熱還流した後、氷水に注加し、酢酸エチルで抽出した。分液し、有機層を亜硫酸ナトリウム水溶液、飽和重曹水、飽和食塩水で洗浄した後、無水硫酸マグネシウムで乾燥した。ろ過後、溶媒を減圧留去し、残渣をシリカゲルカラムクロマトグラフィーにて精製し、６．５６ｇの中間体１１を得た。収率８２．２％。
【０１１４】
（中間体１２の合成）
クロロホルム１００ｍｌに５．７５ｇの中間体１１を添加し、氷冷下７．５９ｇのｍ−ＣＰＢＡを３０分かけて添加した。室温に昇温し３時間攪拌した後、氷水に注加し、クロロホルムで抽出した。分液し、有機層を亜硫酸ナトリウム水溶液、飽和重曹水、飽和食塩水で洗浄した後、無水硫酸マグネシウムで乾燥した。ろ過後、溶媒を減圧留去し、残渣をシリカゲルカラムクロマトグラフィーにて精製し、４．８７ｇの中間体１２を得た。収率７６．７％。
【０１１５】
（中間体１３の合成）
クロロホルム１００ｍｌに４．７６ｇの中間体１２を添加し、氷冷下５．８７ｇのＮ−ブロモスクシンイミドを３０分かけて添加した。室温に昇温し１時間攪拌した後、氷水に注加し、クロロホルムで抽出した。分液し、有機層を飽和重曹水、飽和食塩水で洗浄した後、無水硫酸マグネシウムで乾燥した。ろ過後、溶媒を減圧留去し、残渣をシリカゲルカラムクロマトグラフィーにて精製し、６．５４ｇの中間体１３を得た。収率９１．８％。
【０１１６】
（ポリマー１の合成）
窒素雰囲気下、乾燥ＴＨＦ５０ｍｌにマグネシウムの小片６０．０ｍｇを入れ、９５．１ｍｇの中間体１３を乾燥ＴＨＦ１０ｍｌに溶かした溶液を徐々に滴下し、マグネシウムからの細かい発泡が持続する状態を維持しつつ、中間体１３の溶液の滴下を続けた。滴下終了後、５０℃でさらに１時間攪拌した。放冷後この溶液をシリンジにて抜き取り、（１，３−ビス（ジフェニルホスフィノ）プロパン）ニッケル塩化物５０ｍｇを乾燥ＴＨＦ２０ｍｌに分散させた懸濁液に加えた。この混合物を５０℃に加熱し、１０時間反応した。放冷後、反応混合物を１規定塩酸に注加し、固形物を濾取して水、メタノール、およびエチレンジアミン四酢酸水溶液にて洗浄した。この粗生成物をクロロホルムに溶解し、セライトを通してろ過し、ヘキサンに添加して再沈殿させ、濾取してヘキサンで洗浄後、真空下で乾燥し、５３．３ｍｇのポリマー１を得た。
ポリマー１をＧＰＣにて分子量分析したところ、ポリスチレン換算の重量平均分子量（Ｍｗ）は２１，０００、重量平均分子量と数平均分子量（Ｍｎ）との比である分散度Ｍｗ／Ｍｎは１．６１であった。また、クロロベンゼンに溶解したポリマー１をガラス基板にスピンコート塗布し、その塗膜の吸収スペクトルを測定した結果、λｍａｘ＝６９０ｎｍであった。
【０１１７】
実施例２（ポリマー２の合成）
下記のＳｃｈｅｍｅ  ２のように合成を行った。中間体１４は実施例１と同様な手法で合成した。
【０１１８】
【化１８】
0005616272.tif 000019
【０１１９】
（ポリマー２の合成）
窒素雰囲気下、乾燥ＴＨＦ５０ｍｌにマグネシウムの小片６０．０ｍｇを入れ、９１．９ｍｇの中間体１４を乾燥ＴＨＦ１０ｍｌに溶かした溶液を徐々に滴下し、マグネシウムからの細かい発泡が持続する状態を維持しつつ、中間体１４の溶液の滴下を続けた。滴下終了後、５０℃でさらに１時間攪拌した。放冷後この溶液をシリンジにて抜き取り、（１，３−ビス（ジフェニルホスフィノ）プロパン）ニッケル塩化物５０ｍｇを乾燥ＴＨＦ２０ｍｌに分散させた懸濁液に加えた。この混合物を５０℃に加熱し、１０時間反応した。放冷後、反応混合物を１規定塩酸に注加し、固形物を濾取して水、メタノール、およびエチレンジアミン四酢酸水溶液にて洗浄した。この粗生成物をクロロホルムに溶解し、セライトを通してろ過し、ヘキサンに添加して再沈殿させ、濾取してヘキサンで洗浄後、真空下で乾燥し、５１．６ｍｇのポリマー２を得た。
ポリマー２をＧＰＣにて分子量分析したところ、ポリスチレン換算の重量平均分子量（Ｍｗ）は２０，５００、分散度Ｍｗ／Ｍｎは１．４８であった。同様に、ポリマー２の塗膜の吸収スペクトルを測定した結果、λｍａｘ＝６５０ｎｍであった。
【０１２０】
実施例３（ポリマー３の合成）
下記のＳｃｈｅｍｅ  ３のように合成を行った。中間体１５は実施例１と同様な手法で合成した。
【０１２１】
【化１９】
0005616272.tif 000020
【０１２２】
（ポリマー３の合成）
窒素雰囲気下、乾燥ＴＨＦ５０ｍｌにマグネシウムの小片６０．０ｍｇを入れ、１０９ｍｇの中間体１５を乾燥ＴＨＦ１０ｍｌに溶かした溶液を徐々に滴下し、マグネシウムからの細かい発泡が持続する状態を維持しつつ、中間体１５の溶液の滴下を続けた。滴下終了後、５０℃でさらに１時間攪拌した。放冷後この溶液をシリンジにて抜き取り、（１，３−ビス（ジフェニルホスフィノ）プロパン）ニッケル塩化物５０ｍｇを乾燥ＴＨＦ２０ｍｌに分散させた懸濁液に加えた。この混合物を５０℃に加熱し、１０時間反応した。放冷後、反応混合物を１規定塩酸に注加し、固形物を濾取して水、メタノール、およびエチレンジアミン四酢酸水溶液にて洗浄した。この粗生成物をクロロホルムに溶解し、セライトを通してろ過し、ヘキサンに添加して再沈殿させ、濾取してヘキサンで洗浄後、真空下で乾燥し、５２．１ｍｇのポリマー３を得た。
ポリマー３をＧＰＣにて分子量分析したところ、ポリスチレン換算の重量平均分子量（Ｍｗ）は１９，６００、分散度Ｍｗ／Ｍｎは１．４１であった。同様に、ポリマー３の塗膜の吸収スペクトルを測定した結果、λｍａｘ＝６６０ｎｍであった。
【０１２３】
実施例４（ポリマー４の合成）
下記のＳｃｈｅｍｅ  ４のように合成を行った。中間体１６は実施例１と同様な手法で合成した。
【０１２４】
【化２０】
0005616272.tif 000021
【０１２５】
（ポリマー４の合成）
窒素雰囲気下、乾燥ＴＨＦ５０ｍｌにマグネシウムの小片６０．０ｍｇを入れ、９０．６ｍｇの中間体１６を乾燥ＴＨＦ１０ｍｌに溶かした溶液を徐々に滴下し、マグネシウムからの細かい発泡が持続する状態を維持しつつ、中間体１６の溶液の滴下を続けた。滴下終了後、５０℃でさらに１時間攪拌した。放冷後この溶液をシリンジにて抜き取り、（１，３−ビス（ジフェニルホスフィノ）プロパン）ニッケル塩化物５０ｍｇを乾燥ＴＨＦ２０ｍｌに分散させた懸濁液に加えた。この混合物を５０℃に加熱し、１０時間反応した。放冷後、反応混合物を１規定塩酸に注加し、固形物を濾取して水、メタノール、およびエチレンジアミン四酢酸水溶液にて洗浄した。この粗生成物をクロロホルムに溶解し、セライトを通してろ過し、ヘキサンに添加して再沈殿させ、濾取してヘキサンで洗浄後、真空下で乾燥し、５０．１ｍｇのポリマー４を得た。
ポリマー４をＧＰＣにて分子量分析したところ、ポリスチレン換算の重量平均分子量（Ｍｗ）は１７，０００、分散度Ｍｗ／Ｍｎは１．３８であった。同様に、ポリマー４の塗膜の吸収スペクトルを測定した結果、λｍａｘ＝６８０ｎｍであった。
【０１２６】
実施例５（ポリマー５の合成）
下記のＳｃｈｅｍｅ  ５のように合成を行った。
【０１２７】
【化２１】
0005616272.tif 000022
【０１２８】
（ポリマー５の合成）
９５１ｍｇの中間体１３、１．３８ｇの中間体１７（Ｊ．Ａｍｅｒ．Ｃｈｅｍ．Ｓｏｃ．，ｖｏｌ．１３０，７６７０頁（２００８年）記載の化合物）、１００ｍｇのテトラキス（トリフェニルホスフィン）パラジウムをフラスコに入れ、真空にしてアルゴンで置換する操作を３回行った。乾燥ＤＭＦ８ｍｌと乾燥トルエン３２ｍｌをシリンジで添加した後、１２０℃で１２時間反応した。反応液をメタノールに添加し、固形物を濾取してメタノールにて洗浄した。この粗生成物をクロロホルムに溶解し、セライトを通してろ過し、ヘキサンに添加して再沈殿させ、濾取してヘキサンで洗浄後、真空下で乾燥し、１．１１ｇのポリマー５を得た。
ポリマー５をＧＰＣにて分子量分析したところ、ポリスチレン換算の重量平均分子量（Ｍｗ）は２３，０００、分散度Ｍｗ／Ｍｎは１．５３であった。同様に、ポリマー５の塗膜の吸収スペクトルを測定した結果、λｍａｘ＝６６０ｎｍであった。
【０１２９】
実施例６（ポリマー６の合成）
下記のＳｃｈｅｍｅ  ６のように合成を行った。
【０１３０】
【化２２】
0005616272.tif 000023
【０１３１】
（ポリマー６の合成）
９１９ｍｇの中間体１４、１．５５ｇの中間体１８（Ｊ．Ａｍｅｒ．Ｃｈｅｍ．Ｓｏｃ．，ｖｏｌ．１３０，１３４３３頁（２００８年）記載の化合物）、１００ｍｇのテトラキス（トリフェニルホスフィン）パラジウムをフラスコに入れ、真空にしてアルゴンで置換する操作を３回行った。乾燥ＤＭＦ８ｍｌと乾燥トルエン３２ｍｌをシリンジで添加した後、１２０℃で１２時間反応した。反応液をメタノールに添加し、固形物を濾取してメタノールにて洗浄した。この粗生成物をクロロホルムに溶解し、セライトを通してろ過し、ヘキサンに添加して再沈殿させ、濾取してヘキサンで洗浄後、真空下で乾燥し、８３９ｍｇのポリマー６を得た。
ポリマー６をＧＰＣにて分子量分析したところ、ポリスチレン換算の重量平均分子量（Ｍｗ）は１７，４００、分散度Ｍｗ／Ｍｎは１．４０であった。同様に、ポリマー６の塗膜の吸収スペクトルを測定した結果、λｍａｘ＝６３０ｎｍであった。
【０１３２】
実施例７（ポリマー７の合成）
下記のＳｃｈｅｍｅ  ７のように合成を行った。
【０１３３】
【化２３】
0005616272.tif 000024
【０１３４】
（ポリマー７の合成）
１．０９ｇの中間体１５、１．９３ｇの中間体１９（Ｍａｃｒｏｍｏｌｅｃｕｌｅｓ，ｖｏｌ．４１，５５８２頁（２００８年）記載の化合物）、１００ｍｇのテトラキス（トリフェニルホスフィン）パラジウムをフラスコに入れ、真空にしてアルゴンで置換する操作を３回行った。乾燥ＤＭＦ８ｍｌと乾燥トルエン３２ｍｌをシリンジで添加した後、１２０℃で１２時間反応した。反応液をメタノールに添加し、固形物を濾取してメタノールにて洗浄した。この粗生成物をクロロホルムに溶解し、セライトを通してろ過し、ヘキサンに添加して再沈殿させ、濾取してヘキサンで洗浄後、真空下で乾燥し、１．６５ｇのポリマー７を得た。
ポリマー７をＧＰＣにて分子量分析したところ、ポリスチレン換算の重量平均分子量（Ｍｗ）は１６，０００、分散度Ｍｗ／Ｍｎは１．３８であった。同様に、ポリマー７の塗膜の吸収スペクトルを測定した結果、λｍａｘ＝６６０ｎｍであった。
【０１３５】
ここで、ポリマー１は例示のＩ−３５、ポリマー２は例示のＩ−１、ポリマー３は例示のＩ−３６、ポリマー４は例示のＩ−４、ポリマー５は例示のＩＩＩ−１１、ポリマー６は例示のＩＩＩ−１２、ポリマー７は例示のＩＩＩ−１３の構造単位を持つポリマーである。
【０１３６】
下記の比較ポリマー１をＰｏｌｙｍｅｒ  Ｐｒｅｐｒｉｎｔｓ，４４（１），１１６３（２００３）に記載の方法に従い、比較ポリマー１を合成した。
【０１３７】
【化２４】
0005616272.tif 000025
【０１３８】
合成した比較ポリマー１をＧＰＣにて分子量分析したところ、ポリスチレン換算の重量平均分子量（Ｍｗ）は２２，５００、分散度Ｍｗ／Ｍｎは１．４９であった。同様に、比較ポリマー１の塗膜の吸収スペクトルを測定した結果、λｍａｘ＝６２０ｎｍであった。
これらの各ポリマーの塗膜の吸収スペクトルにおけるλｍａｘを下記表１に記載した。
【０１３９】
（光電池の作成）
ポリマー１〜７、比較ポリマー１を使用して、以下の手順にてガラスＩＴＯ基板上に光電池を形成した。
清浄かつＵＶオゾン処理したＩＴＯガラス基板上に、ホール輸送層として使用するＰＥＤＯＴ：ＰＳＳ（Ｈ．Ｃ．Ｓｔａｒｋ社ＣｌｅｖｉｏｓＰ  ＶＰ  ＡＩ４０８３）層をスピンコートし、１２０℃×１５分間乾燥させた。
引き続き、上記ポリマー１〜７、比較ポリマー１で合成したｐ型半導体ポリマーとＰＣ６１ＢＭ（Ｓｏｌｅｎｎｅ社製［６０］ＰＣＢＭ）との混合物（質量比１：１）をｏ−ジクロロベンゼンに溶解させた後、上記ＰＥＤＯＴ：ＰＳＳ層の上にスピンコートし、１２０℃で１５分間乾燥させ、光電変換層を形成させた。
さらに、この光電変換層上にチタンイソプロポキシド（シグマアルドリッチ社製）の脱水エタノール溶液（２質量％）をスピンコートし、室温で１時間乾燥させ酸化チタン層の電子輸送層を形成させた。
その後、アルミニウムの高真空蒸着により上部電極を形成させることにより、光電池素子とした。
この際、用いるガラスＩＴＯ基板のサイズ、ＩＴＯと蒸着アルミニウムのパターンサイズを変えることによって、２ｍｍ□の素子と１０ｍｍ□の２種類の素子を作成した。
【０１４０】
（光電池の評価）
上記のようにして作製したそれぞれの２ｍｍ□素子および１０ｍｍ□素子を以下のようにして性能評価した。
１）素子の電流密度−電圧（Ｊ−Ｖ）特性
得られた素子を窒素雰囲気下（酸素濃度１ｐｐｍ以下、水分濃度１ｐｐｍ以下）で、ケースレー社（Ｋｅｉｔｈｌｅｙ）製ＳＭＵ２４００型Ｉ−Ｖ測定装置を用いて、素子の電流密度−電圧（Ｊ−Ｖ）特性を評価した。オリエル（Ｏｒｉｅｌ）社製太陽光シミュレータからの濾波キセノン灯光を使用して、１００ｍＷ／ｃｍ２のＡＭ１．５Ｇスペクトルに近づけた。上記装置にて、出力された短絡電流（Ｊｓｃ）、開放電圧（Ｖｏｃ）、フィルファクター（ＦＦ）および発電効率（η）を下記表１に記載した。
【０１４１】
２）大気放置での発電効率の保持率
上記で得られた２ｍｍ□素子を遮光した大気（２３℃、５０％ＲＨ）下に７２時間曝し、その後、上記１）と同様にして素子の電流密度−電圧（Ｊ−Ｖ）特性を評価した。
これらの結果を下記表１に示した。
【０１４２】
３）膜厚ムラ、ピンホールの評価
上記と同様にして、清浄な１００ｍｍ□ガラスＩＴＯ基板上にＰＥＤＯＴ：ＰＳＳ層をスピンコートし、引き続き自動コーターで光電活性層を塗布・乾燥し、１０ｍｍ間隔で１０ｍｍ□の素子が２５個となる様に不要部をエタノールの付いた綿棒で除去した。その後も上記と同様にして処理し、２５個の素子が形成された光電池素子を１０枚作製した（合計２５０素子）。
これら素子一つ一つについて、光電変換層の厚みを測定し、その厚みの標準偏差を求めた。また、目視で２５０素子全ての中でのピンホール数をカウントした。
これらの結果をまとめて表１に記載した。
【０１４３】
【表１】
0005616272.tif 000026
【０１４４】
表１から明らかなように、本発明の有機半導体ポリマーを用いた太陽電池素子は、発電効率ηが高く、大気放置後の発電効率の保持率が高く、さらに、１０ｍｍ□素子における光電変換層の膜厚ムラが少なく、かつピンホール数が少ない。これに対し、比較例の有機半導体ポリマーを用いた素子は、発電効率が低く、大気放置後の発電効率の低下が大きく、また、膜厚ムラが大きく、さらに、ピンホール数が多い。